(57)【要約】      （修正有）【課題】イオン活性化および格子修復の目的のための半導体ウェハのアニーリングに加えて、他の用途も、半導体ウェハなど加工物を熱処理するための改善方法を提供する。【解決手段】加工物を中間温度まで予熱すること、加工物の表面を中間温度よりも高い所望の温度まで加熱すること、および加工物の冷却を促進することを含む。冷却の促進は、加工物によって熱放出された放射を吸収することを含むことができる。半導体加熱方法および装置も開示される。装置３０は、半導体ウェハの第１の表面４２を加熱するための第１の熱源４０と、半導体ウェハの第２の表面４６を加熱するための第２の熱源４４と、第１の熱源４０と半導体ウェハ３４との間に配置された第１の冷却窓６５とを含む。【選択図】図２
2010093282.tif 000002
【特許請求の範囲】
【請求項１】
ワークピースを熱処理する方法であり、
中間温度までワークピースを予熱する段階と、
ワークピースの熱伝導時間より短い時間で、中間温度より高い所望温度までワークピースの全表面を加熱する段階と、
ワークピースの冷却を促進する段階と、を有する方法。
【請求項２】
ワークピースは、基板側と装置側とを備える半導体ウェハーであり、ワークピースの全表面を加熱する段階では、ウェハーの装置側を加熱する、請求項１に記載の方法。
【請求項３】
促進する段階は、ワークピースが発する熱放射を吸収する段階を含む、請求項１に記載の方法。
【請求項４】
前記吸収段階は、放射吸収室の壁で吸収する段階を含む、請求項３に記載の方法。
【請求項５】
前記吸収は、選択的フィルターシステムで、ワークピースによる熱放射を吸収する段階を含む、請求項３に記載の方法。
【請求項６】
更に、選択的フィルターシステムを冷却する段階を含む、請求項５に記載の方法。
【請求項７】
選択的フィルターシステムを冷却する段階は、選択的フィルターシステムの間隔を置いた第一窓と第二窓との間に形成される空間に流体を流す段階を含む、請求項６に記載の方法。
【請求項８】
中間温度までワークピースを予熱する段階は、６００℃−１２５０℃の温度範囲までワークピースを予熱する段階を含む、請求項１に記載の方法。
【請求項９】
所望温度までワークピースの表面を加熱する段階は、１０５０℃−１４３０℃の温度範囲までワークピースの表面を加熱する段階を含む、請求項１に記載の方法。
【請求項１０】
ワークピースの表面を加熱する段階は、ワークピースが中間温度に到達するとほぼ即座に、加熱を開始する段階を含む、請求項１に記載の方法。
【請求項１１】
ワークピースが中間温度に到達してから、ワークピースの熱伝導時間以下の時間間隔以内に、ワークピース表面の加熱を開始する、請求項１０に記載の方法。
【請求項１２】
予熱する段階は、アークランプが発する電磁放射でワークピースを照射する段階を含む、請求項１に記載の方法。
【請求項１３】
加熱する段階は、フラッシュランプが発する電磁放射でワークピースを照射する段階を含む、請求項１に記載の方法。
【請求項１４】
ワークピースを熱処理するシステムであり、
中間温度までワークピースを予熱するよう作動可能な予熱装置と、
ワークピースの熱伝導時間より短い時間で、中間温度より高い所望温度までワークピースの全表面を加熱するよう作動可能な加熱装置と、
中間温度より低い温度までのワークピースの冷却を促進する冷却促進システムと、を有するワークピースを熱処理するシステム。
【請求項１５】
ワークピースは、基板側と装置側とを備える半導体ウェハーであり、加熱装置は、所望温度までウェハーの装置側を加熱する、請求項１４に記載のワークピースを熱処理するシステム。
【請求項１６】
冷却促進システムは、ワークピースが発する熱放射を吸収するよう作動可能な吸収システムを含む、請求項１４に記載のワークピースを熱処理するシステム。
【請求項１７】
放射吸収システムは、放射吸収室の壁を含む、請求項１６に記載のワークピースを熱処理するシステム。
【請求項１８】
前記吸収システムは、選択的フィルターシステムを含む、請求項１６に記載のワークピースを熱処理するシステム。
【請求項１９】
選択的フィルターシステムを冷却する冷却サブシステムを更に有する、請求項１８に記載のワークピースを熱処理するシステム。
【請求項２０】
選択的フィルターシステムは間隔を置いた第一窓と第二窓とを備え、冷却サブシステムは、窓と窓との間に形成される空間に流体を流す液体冷却サブシステムを有する、請求項１９に記載のワークピースを熱処理するシステム。
【請求項２１】
予熱装置は、６００℃−１２５０℃の温度範囲までワークピースを予熱するよう作動する、請求項１４に記載のワークピースを熱処理するシステム。
【請求項２２】
加熱装置は、１０５０℃−１４３０℃の温度範囲までワークピースの表面を加熱するよう作動する、請求項１４に記載のワークピースを熱処理するシステム。
【請求項２３】
加熱装置は、ワークピースが中間温度に到達するとほぼ即座に、表面の加熱を開始するよう作動する、請求項１４に記載のワークピースを熱処理するシステム。
【請求項２４】
加熱装置は、ワークピースが中間温度に到達してから、ワークピースの熱伝導時間以下の時間間隔以内に、ワークピース表面の加熱を開始する、請求項２３に記載のシステム。
【請求項２５】
予熱装置は、ワークピースを電磁放射で照射するアークランプを備える、請求項１４に記載のワークピースを熱処理するシステム。
【請求項２６】
加熱装置は、ワークピースを電磁放射で照射するフラッシュランプを備える、請求項１４に記載のワークピースを熱処理するシステム。
【請求項２７】
ワークピースを熱処理するシステムであり、
中間温度までワークピースを予熱する予熱手段と、
ワークピースの熱伝導時間より短い時間で、中間温度より高い所望温度までワークピースの全表面を加熱する加熱手段と、
ワークピースの冷却を促進する手段と、を有するワークピースを熱処理するシステム。
【請求項２８】
ワークピースの冷却を促進する手段は、ワークピースが発する熱放射を吸収する手段を備える、請求項２７に記載のワークピースを熱処理するシステム。
【請求項２９】
ワークピースを熱処理する際に使用される選択的フィルターシステムであり、
中間温度までワークピースを予熱するよう予熱装置からワークピースに放射を伝達し、ワークピースが発する熱放射を吸収する第一フィルター装置と、
中間温度より高い所望温度までワークピースの表面を加熱するよう加熱装置からワークピースの表面に放射を伝達し、ワークピースが発する熱放射を吸収する第二フィルター装置と、を有する選択的フィルターシステム。
【請求項３０】
更に、第一フィルター装置と第二フィルター装置とを冷却する冷却サブシステムを有する、請求項２９に記載の選択的フィルターシステム。
【請求項３１】
第一フィルター装置と第二フィルター装置の少なくても一方は、液体冷却される窓を備える、請求項２９に記載の選択的フィルターシステム。
【請求項３２】
液体冷却される窓は、水冷される石英窓を備える、請求項３１に記載の選択的フィルターシステム。
【発明の詳細な説明】
【技術分野】
【０００１】
本出願は、２０００年１２月４日出願の米国特許出願第０９／７２９７４７号、および２００１年５月３０日出願の特許協力条約出願ＰＣＴ／ＣＡ０１／００７７６号からの優先権を特許請求するものであり、どちらの出願も参照により本明細書に組み込む。
本発明は、物体の加熱に関し、より詳細には、加工物を熱処理するための方法およびシステムに関する。
【背景技術】
【０００２】
多くの適用例が、物体または加工物の加熱またはアニーリングを必要とする。例えば、マイクロプロセッサなど半導体チップの製造では、シリコン・ウェハなどの半導体ウェハが、ウェハの装置側の表面領域内に不純物原子またはドーパントを導入するイオン注入プロセスを受ける。
【０００３】
イオン注入プロセスは、ウェハの表面領域の結晶格子構造に損傷を及ぼし、注入されたドーパント原子を格子間部位に残し、その部位ではドーパント原子が電気的に不活性である。電気的に活性にするために格子内の置換部位にドーパント原子を移動するため、およびイオン注入中に生じる結晶格子構造に対する損傷を修復するために、高温まで加熱することによってウェハの装置側の表面領域をアニールする必要がある。
【０００４】
半導体ウェハの加熱は、以下のものを含めたいくつかの異なるタイプの方法によって達成することができる。
（ａ）断熱−例えば１００ナノ秒など非常に短い持続時間にわたって、パルス・エネルギー源（レーザ、イオン・ビーム、電子ビームなど）によってエネルギーが提供される。この高い強度で短い持続時間のエネルギーは、約１〜２ミクロンの深さまで半導体の表面を溶融する。
（ｂ）熱フラックス−２マイクロ秒〜５ミリ秒など、より長い持続時間にわたってエネルギーが提供される。熱フラックス加熱は、ウェハの表面下で２ミクロンよりもはるかに大きく延在する実質的な温度勾配を生成し、しかしウェハの厚さ全体にわたって均一な加熱を起こさない。
（ｃ）等温−例えば１〜１００秒など、はるかに長い持続時間にわたってエネルギーが加えられ、それにより任意の所与の領域での厚さ全体にわたってウェハの温度が実質的に均一になるようにする。
【０００５】
半導体ウェハの装置側をアニールするのに必要な高温は、既存の技術を使用すると望ましくない影響を生み出す傾向がある。例えば、シリコン・ウェハへのより深いドーパント原子の拡散が、高温ではるかに高い速度で生じる傾向があり、拡散のほとんどが、ドーパントを活性化するのに必要な高いアニーリング温度のごく近傍で生じる。半導体ウェハの性能要求が高まり、装置・サイズが縮小するにつれて、ますます浅く、急峻に画定された接合を生成する必要があり、したがって、従来は無視できるとみなされてきた、または今日許容できる拡散深さは、今後数年またはそれ以降にはもはや許容できなくなる。非特許文献１など現行の産業ロードマップは、ドーピングおよびアニーリング技術が、２００５年までに３０ｎｍ、２００８年までに２０ｎｍの接合深さを生成しなければならないことを示している。
【０００６】
既存のアニーリング技術は、通常、そのような浅い接合深さを達成することができない。例えば、１つの既存の急速熱アニーリング方法は、反射室内でタングステン・フィラメント・ランプのアレイを用いてウェハの装置側を照明して、高速でウェハを加熱することを含む。
【０００７】
しかし、ウェハは、いくつかの理由から、タングステン・フィラメントへの電源が遮断された後にかなりの時間にわたって高温のままである傾向がある。典型的なタングステン・ランプは、フィラメントの高い熱質量により、例えば０．３秒など比較的長い時定数を有し、これは、フィラメントへの電源が遮断された後に高温に保たれて、ウェハを照射し続ける。このフィラメントの遅い時間応答は、そのようなシステムにおける支配的な熱遅れをもたらす。また、反射プロセス・室の壁からの放射の戻りが、電源が遮断された後に別の連続加熱源を提供する。このタングステン・ランプ・アニーリング方法を使用したウェハの温度対時間プロフィルは、フィラメントへのパワーが遮断された後に比較的遅い冷却を伴う丸い頂部を有する傾向がある。したがって、ウェハが、そのようなシステムを用いて、結晶格子構造を補修してドーパントを活性化させるのに十分に高い温度まで加熱される場合、ウェハは、非常に長い期間にわたって非常に高温に保たれる傾向があり、これにより、３０ｎｍの接合深さを生成するのに必要な最大許容拡散深さよりもはるかに深くまでドーパントがウェハ内に拡散される。
【０００８】
大部分のドーパント拡散は、アニーリング・サイクルの最高温度範囲で生じるが、アニーリング温度の低下は、拡散問題に対する満足な解決策ではない。これは、より低いアニーリング温度が、ドーパントの大幅に小さな活性化をもたらし、したがって、ウェハのより高いシート抵抗をもたらし、これは、先進処理装置に関する現行および／または将来の許容シート抵抗を超えるからである。
【０００９】
浅い接合を生成することに関してある程度の成功を遂げた１つのアニーリング方法は、レーザを使用して、ウェハの装置側を加熱してアニールすることを含む。例えばエキシマ・レーザなどのレーザによって生成される短い波長の単色放射は、ウェハの装置側で非常に浅い深さで吸収される傾向があり、このプロセスに関して通常使用される短い持続時間の高出力レーザ・パルス（例えば、装置側表面に約０．４Ｊ／ｃｍ2送達する１０ナノ秒パルス）が、溶融温度または溶融温度に近い温度まで装置側の表面の小さな局所領域を非常に急速に、ウェハでの実質的な熱伝導にかかる時間よりもはるかに短時間で加熱する傾向がある。したがって、ウェハ基板のバルク領域は低温で保たれ、したがって加熱された表面領域に関するヒート・シンクとして働く傾向があり、表面領域を非常に急速に冷却する。レーザ・アニーリングを使用する装置側表面の局所領域の典型的な表面温度対時間プロフィルは、加熱段階と冷却段階の両方に関して三角形状で、急激な傾きが付く傾向があり、したがって、装置側は、高温で非常に短い期間しか費やさない。したがって、ウェハは、多くのドーパント拡散が生じるほど十分長くは高温に保たれない。しかし、ウェハのバルク領域、およびレーザによって加熱される局所領域以外の装置側領域は、装置側の局所表面領域がアニーリング温度まで加熱されるときに低温で保たれるので、ウェハ内で極端な熱勾配が生み出され、大きな機械歪が生じ、ウェハ内部の結晶面がすべり、それにより結晶格子が損傷または破壊される。この点で、非常に小さな空間移動が結晶格子を完全に破壊する可能性がある。熱勾配はまた、ねじれや欠陥形成など他の損傷をもたらす可能性がある。
【００１０】
すべりが存在しないときでさえ、ウェハにわたる不均一な温度分布が、不均一な性能関連特性をもたらす可能性があり、これは、特定のウェハの不適切な性能、またはウェハ間の望ましくない性能差を生じる。さらに、ウェハの装置側に１つまたは複数のレーザによって送達される大量のエネルギーは、装置のパターンによって不均一に吸収され、アニーリングが望ましくないウェハ領域で有害な加熱の影響を及ぼし、また、シリコン格子に追加の損傷をもたらすさらに大きな温度勾配を生成する可能性がある。
【００１１】
レーザ・アニーリングと同様の他の超高速断熱加熱方法も企図されている。例えば、フラッシュ・ランプおよびマイクロ波パルス発生器を使用して、ウェハの装置側をアニーリング温度まで急速に加熱し、レーザ・アニーリングによって達成されるのと同様の温度時間プロフィルをもたらし、これは同様の欠点をもつ。
【００１２】
１９９０年代初期の少なくとも１つの手法は、低温アニーリング段階と、それに続くレーザ・アニーリング段階を含んでいた。低温段階は通常、１時間以上など比較的長い期間にわたって例えば６００℃など電気炉での中間範囲温度までウェハを加熱することを含んでいた。この方法を使用した装置側表面の典型的な温度時間プロフィルは、非常に長い時間にわたって平坦であり、その後、レーザ・アニールにより生じる表面の急速な増加および急速な冷却が続く。この方法は、レーザ・アニーリングのみに比べて接合漏れ電流を低減することを意図しているが、長い持続時間の低温アニーリング段階により、ドーパントが、ウェハの装置側内部のより深くまで拡散する。１９９０年代初期の標準では許容できた、またはおそらく無視することができたそのような拡散では、現行性能および産業ロードマップ要件に適合する十分に浅い接合を形成することができない。
【００１３】
より近年の手法は、ウェハの基板側を照射するために高速応答アルゴン・プラズマ・アーク・ランプ熱源を使用して、ウェハ全体をアニーリング温度まで急速に加熱することを含む。アーク・ランプの時間応答は、ウェハ自体の時間応答に比べて短く（典型的には０．１ミリ秒程度、またはそれ未満）、したがって支配的な熱遅れは、支配的な熱遅れがタングステン・フィラメントのものである上述したタングステン・ランプ方法とは対照的にウェハのものである。この方法を使用したウェハの典型的な温度時間プロフィルは、タングステン・システムのプロフィルとレーザ・アニーリング・システムのプロフィルとの中間の加熱および冷却温度速度を有する傾向がある。したがって、ウェハは、タングステン・ランプ方法の場合よりも、高いアニーリング温度で時間を費やさず、そのため、生じるドーパント拡散も小さい。したがって、この方法は、タングステン・ランプ・システムよりもはるかに浅い接合深さを生み出すことができる。装置側表面だけでなくウェハ全体が加熱されるので、レーザ・アニーリングで生じる極端な横方向熱勾配が回避され、それにより結晶格子への追加の損傷を最小限に抑える。さらに、装置側ではなく基板側が照射されるので、レーザ・アニーリングの場合よりも、装置のパターンによる不均一な吸収による装置側の不均一な加熱がはるかに小さくなり、横方向温度勾配が小さくなり、装置に対する損傷が低減する。しかし、先に示したことは、この方法の実施形態が、レーザ・アニーリングよりもいくぶん深いドーパントの拡散をもたらす場合があることを暗に示す。
【００１４】
１９８０年代まで戻ったより古い手法は、等温加熱と熱フラックス加熱を組み合わせることによって半導体ウェハを加熱することを含んでいた。ウェハ全体が、連続波ランプを用いた等温加熱によって第１の中間温度まで加熱された。次いで、ウェハの前側が、高パワー・パルス・ランプ・アレイを使用する熱フラックスによって加熱された。これらの加熱方法は、ウェハに向かって放射エネルギーを反射および再反射する反射内面を有する統合光パイプまたはカレイドスコープ内部にウェハおよび熱源が保持された状態で実施された。したがって、ランプの非活動化後にウェハが冷却し始めると、ウェハによって熱放出された放射が反射されてウェハに戻り、そこで再吸収され、それによりウェハを加熱し、ウェハの冷却を実質上遅くする。これにより、ウェハが高温でより長時間を費やすようになり、そのため、現代の標準では受け入れられない深さまでドーパント拡散が増大する傾向があった。さらに、ウェハに戻るそのような放射の再反射は、ウェハでの不均一な加熱を生成する傾向があり、すべり、および不均一加熱または余剰加熱に関連する他の問題をもたらした。さらに、この方法は、２％の均一性でウェハを加熱するのに適するように意図されていたが、これは現代のＲＴＰシステムに関しては受け入れられない。さらに、この方法は通常、等温加熱段階と後続の熱フラックス加熱段階との間の数秒の遅延を含み、その間、ウェハは、例えば１１００℃など比較的高い中間温度で保たれていた。中間温度でのこの遅延は、大きなドーパント拡散をもたらす可能性があり、それにより、現代の性能要件に従って浅い接合を生成する能力に干渉する。
【先行技術文献】
【非特許文献】
【００１５】
【非特許文献１】Ｉｎｔｅｒｎａｔｉｏｎａｌ  Ｔｅｃｈｎｏｌｏｇｙ  Ｒｏａｄｍａｐ  ｆｏｒ  Ｓｅｍｉｃｏｎｄｕｃｔｏｒｓ  １９９９  Ｅｄｉｔｉｏｎ（ｈｔｔｐ：／／ｐｕｂｌｉｃ．ｉｔｒｓ．ｎｅｔ／で公に利用可能）
【発明の概要】
【発明が解決しようとする課題】
【００１６】
したがって、半導体ウェハなど加工物を熱処理するための改善された方法およびシステムが求められている。イオン活性化および格子修復の目的のための半導体ウェハのアニーリングに加えて、他の用途も、上述した問題に対処する改善された熱処理方法から利益を得ることができる。
【課題を解決するための手段】
【００１７】
本発明は、本発明の一態様に従って、加工物を熱処理するための方法およびシステムを提供することによって、上述の必要性に対処する。この方法は、加工物を中間温度まで予熱すること、加工物の表面を中間温度よりも高い所望の温度まで加熱すること、加工物の冷却を促進させることを含む。表面をより高い所望の温度まで加熱する前に加工物を中間温度まで予熱することは、所望の温度まで表面が加熱されたときに加工物で生じる熱勾配の大きさを低減する。したがって、加工物での熱応力が減少する。例えば半導体ウェハなど加工物が結晶格子構造を有する場合、格子に対する損傷がそれに対応して低減する。
さらに、所望の温度まで加工物全体を加熱するのとは対照的に、加工物の表面を所望の温度まで加熱することは、加工物の比較的低温のバルクまたは本体が、伝導によって表面を冷却するためのヒート・シンクとして作用することができるので、より速い表面の冷却をもたらす。加工物が例えばドーパント注入半導体ウェハである場合、このより速い冷却が、より浅いドーパント拡散をもたらし、現代および将来の業界要件によるより浅い接合の形成を可能にする。
【００１８】
加工物の冷却の促進はさらに、加工物が高温で費やす時間を低減する。加工物が半導体ウェハである実施形態では、このより速い冷却はやはり、加工物中のドーパント拡散を低減し、より浅い接合の形成を可能にする。
【００１９】
冷却の促進は、好ましくは、加工物によって熱放出された放射の吸収を含む。したがって、加工物によって熱放出された放射は、反射されて加工物に戻って実質上加工物を再加熱することはなく、吸収される。
【００２０】
吸収は、放射吸収面で放射を吸収することを含むことができる。そのような表面は、例えば放射吸収室の壁を含むことができる。
【００２１】
別法として、または追加として、吸収は、加工物によって熱放出された放射を選択フィルターシステムで吸収することを含むことができる。その場合、加工物の予熱は、放射源によって生成された放射を、選択フィルターシステムのフィルター装置を通して加工物へ伝送することを含むことができる。伝送は、加工物の第２の表面に放射を伝送することを含むことができる。
【００２２】
同様に、加工物の表面を加熱することは、放射源によって生成された放射を、選択フィルターシステムのフィルター装置を通して加工物の表面に伝送することを含むことができる。
【００２３】
この方法はさらに、選択フィルターシステムを冷却することを含むことができる。これは、例えば選択フィルターシステムの窓の表面にわたって液体を流すことによって達成することができる。より詳細には、これは、選択フィルターシステムの第１および第２の離隔された窓間に画定された空間内に液体を流すことを含むことができる。
【００２４】
表面の加熱は、熱フラックス・エネルギー源または断熱エネルギー源を活動化することによって、表面を所望の温度まで急速に加熱することを含むことができる。この方法はさらに、熱フラックス・エネルギー源または断熱エネルギー源を非活動化することも含むことができる。
【００２５】
加工物を中間温度まで予熱することは、６００℃〜１２５０℃の範囲の温度まで加工物を予熱することを含むことができる。加工物の表面を所望の温度まで加熱することは、１０５０℃〜１４３０度の範囲の温度まで表面を加熱することを含むことができる。これらの温度は、所望の温度範囲の上限がシリコンの融点にほぼ対応するので、例えば加工物がシリコン半導体ウェハである実施形態で特に有利となる場合がある。これらの温度範囲は、シリコン以外の材料から作成された半導体ウェハに関して変えることができる。
【００２６】
加工物の予熱は、好ましくは、加工物の熱伝導時間よりも長い期間にわたって加工物を予熱することを含む。これは、予熱段階中に加工物に供給される多くのエネルギーが加工物を通って伝導できるようにする働きをし、それにより実質的に加工物のバルク全体を中間温度まで上昇させる。
【００２７】
逆に、加熱は、好ましくは、加工物の熱伝導時間よりも短い期間にわたって表面を加熱することを含む。したがって、表面を所望の温度まで急速に加熱することができ、その一方で、加工物のバルクは、実質的に、より低い中間温度で保たれる。これにより、加工物のバルクが、加熱された面に関するヒート・シンクとして働くことができ、加熱段階が完了したときに表面をはるかに急速に冷却する。ドーパント拡散が、最大温度範囲で、すなわち中間温度と所望の温度との間でより大きく生じるので、この手法は、この最大温度範囲で表面が費やす時間を最小限に抑え、それによりドーパント拡散を最小限に抑える。
【００２８】
加工物の表面の加熱は、加工物が中間温度に到達すると実質的に即時に加熱を開始することを含むことができる。例えば、これは、加工物が中間温度に到達した後の、加工物の熱伝導時間以下の持続時間を有する期間内に表面の加熱を開始することを含むことができる。これは、中間温度での実質的な遅延を回避し、加工物が半導体ウェハである実施形態では、普通であればそのような遅延により生じるドーパント拡散の対応する増大を回避する。
【００２９】
予熱は、少なくとも毎秒１００℃の速度で、好ましくは少なくとも毎秒４００℃の速度で加工物を予熱することを含むことができる。予熱は、アーク・ランプによって生成される電磁放射によって加工物を照射することを含むことができる。望みであれば、例えばアーク・ランプのアレイなど、複数のそのようなアーク・ランプを採用することができる。
【００３０】
加熱は、フラッシュ・ランプによって生成される電磁放射によって加工物を照射することを含むことができる。これは、望みであれば複数のそのようなフラッシュ・ランプを含むことができる。
【００３１】
加工物が半導体ウェハである実施形態では、加熱は、好ましくは、少なくとも毎秒１００００℃の速度で、さらに好ましくは少なくとも毎秒１０００００℃の速度で行われる。加熱は、好ましくは、アーク・ランプまたはフラッシュ・ランプによって生成される電磁放射によって加工物を照射することによって達成される。これは、そのようなランプのアレイの使用を含むことができる。別法として、望みであればレーザなど他の加熱装置を代わりに使用することもできる。
【００３２】
加工物の冷却の促進は、好ましくは、少なくとも毎秒約１００℃の速度で、好ましくは少なくとも毎秒１５０〜１８０℃の速度で加工物を冷却できるようにすることを含む。
【００３３】
本発明の別の態様によれば、加工物を熱処理するためのシステムが提供される。システムは、加工物を中間温度まで予熱するように動作可能な予熱装置と、加工物の表面を中間温度よりも高い所望の温度まで加熱するように動作可能な加熱装置と、中間温度よりも低い温度への加工物の冷却を促進させるための冷却促進システムとを含む。
【００３４】
冷却促進システムは、好ましくは、加工物によって熱放出された放射を吸収するように動作可能な吸収システムを含む。
【００３５】
吸収システムは、放射吸収面を含むことができる。放射吸収面は、放射吸収室の壁を含むことができる。
【００３６】
吸収システムは、選択フィルターシステムを含むことができる。その場合、選択フィルターシステムは、予熱装置と加工物の間に挿入され、予熱装置によって生成された放射を加工物に伝送するように構成されたフィルター装置を含むことができる。この点で、フィルター装置は、加工物の第２の表面に放射を伝送するように構成することができる。
【００３７】
同様に、選択フィルターシステムは、加熱装置と加工物の間に挿入され、加熱装置によって生成された放射を加工物の表面に伝送するように構成されたフィルター装置を含むことができる。
【００３８】
システムはさらに、選択フィルターシステムを冷却するための冷却サブシステムを含むことができる。
【００３９】
選択フィルターシステムは、少なくとも１つの窓を含むことができ、冷却サブシステムは、窓の表面にわたって液体を流すための液体冷却サブシステムを含むことができる。
【００４０】
選択フィルターシステムは、第１および第２の離隔された窓を含むことができ、冷却サブシステムは、窓間に画定された空間内に液体を流すための液体冷却サブシステムを含むことができる。
【００４１】
加熱装置は、表面を所望の温度まで急速に加熱するように動作可能な熱フラックス・エネルギー源または断熱エネルギー源を含むことができる。
【００４２】
予熱装置は、６００℃〜１２５０℃の範囲の温度まで加工物を予熱するように動作可能にすることができ、同様に、加熱装置は、１０５０℃〜１４３０℃の範囲の温度まで表面を加熱するように動作可能にすることができる。
【００４３】
予熱装置は、好ましくは、加工物の熱伝導時間よりも長い期間にわたって加工物を予熱するように動作可能である。
【００４４】
逆に、加熱装置は、好ましくは、加工物の熱伝導時間よりも短い期間にわたって加工物の表面を加熱するように動作可能である。加熱装置は、好ましくは、加工物が中間温度に到達すると実質的に即時に表面の加熱を開始するように動作可能である。
【００４５】
予熱装置は、少なくとも毎秒１００℃の速度で加工物を予熱するように動作可能にすることができる。予熱装置は、電磁放射によって加工物を照射するように動作可能なアーク・ランプを含むことができる。
【００４６】
加熱装置は、電磁放射によって加工物を照射するように動作可能なフラッシュ・ランプを含むことができる。
【００４７】
冷却促進システムは、好ましくは、加工物を少なくとも毎秒約１００℃の速度で冷却することができるようにする。
【００４８】
本発明の別の態様によれば、加工物を熱処理するためのシステムが提供される。システムは、加工物を中間温度まで予熱するための手段と、加工物の表面を中間温度よりも高い所望の温度まで加熱するための手段と、加工物の冷却を促進するための手段とを含む。促進手段は、好ましくは、加工物によって熱放出された放射を吸収するための手段を含む。
【００４９】
本発明の別の態様によれば、加工物を熱処理するために使用する選択フィルターシステムが提供される。システムは、加工物を中間温度まで予熱するために予熱装置から加工物に放射を伝送するように構成され、かつ加工物によって熱放出された放射を吸収するように構成された第１のフィルター装置を含む。システムはさらに、表面を中間温度よりも高い所望の温度まで加熱するために加熱装置から加工物の表面に放射を伝送するように構成され、かつ加工物によって熱放出された放射を吸収するように構成された第２のフィルター装置を含む。
【００５０】
システムはさらに、第１および第２のフィルター装置を冷却するための冷却サブシステムを含むことができる。
【００５１】
望みであれば、第１および第２のフィルター装置の少なくとも１つが、液体冷却窓を含むことができる。液体冷却窓は、水冷石英窓を含むことができる。
【００５２】
本発明の別の態様によれば、加工物を熱処理する方法が提供される。この方法は、加工物を中間温度まで予熱すること、および加工物の表面を中間温度よりも高い所望の温度まで加熱することを含み、加熱は、加工物が中間温度に到達すると実質的に即時に開始される。加工物が中間温度に到達すると実質的に即時に表面加熱を開始することは、中間温度での任意の遅延を回避し、加工物が半導体ウェハである実施形態では、普通であればそのような遅延により生じるドーパント拡散の対応する増大を回避する。
【００５３】
表面の加熱は、好ましくは、加工物が中間温度に到達した後、１秒以内に加熱を開始することを含む。これは、好ましくは、加工物が中間温度に到達した後、４分の１秒以内に加熱を開始することを含む。より好ましくは、これは、加工物が中間温度に到達した後、１×１０2ミリ秒以内に加熱を開始することを含む場合もある。これは、加工物が中間温度に到達した後、１×１０1ミリ秒以内に加熱を開始することを含む場合もある。
【００５４】
予熱は、好ましくは、加工物の熱伝導時間よりも長い期間にわたって加工物を予熱することを含む。逆に、加熱は、好ましくは、加工物の熱伝導時間よりも短い期間にわたって表面を加熱することを含む。
【００５５】
加熱は、加工物の温度が少なくとも中間温度であることを示す表示に応答して加熱を開始することを含むことができる。この方法はさらに、その表示を生成することを含むことができる。
【００５６】
予熱は、好ましくは、加工物を照射することを含む。これは、アーク・ランプによって生成される電磁放射に加工物を露出することを含むことができる。別法として、または追加として、これは、少なくとも１つのフィラメント・ランプによって生成される電磁放射に加工物を露出することを含むことができる。
【００５７】
予熱は、好ましくは、少なくとも毎秒１００℃の速度で加工物を予熱することを含む。これは、少なくとも毎秒４００℃の速度で加工物を予熱することを含むことができる。
【００５８】
加工物の表面の加熱は、好ましくは、表面を照射することを含む。これは、フラッシュ・ランプによって生成される電磁放射に表面を露出することを含むことができる。別法として、これは、表面にわたってレーザ・ビームを移動することを含むことができる。
【００５９】
この方法はさらに、加工物によって反射され、熱放出された放射を吸収することを含むことができる。吸収は、放射吸収環境で放射を吸収することを含むことができる。これは、少なくとも１つの放射吸収面で放射を吸収することを含むことができる。
【００６０】
この方法はさらに、少なくとも１つの放射吸収面を冷却することを含むことができる。
【００６１】
本発明の別の態様によれば、加工物を熱処理するためのシステムが提供される。このシステムは、加工物を中間温度まで予熱するように動作可能な予熱装置と、加工物の表面を中間温度よりも高い所望の温度まで加熱するように動作可能であり、加工物が中間温度に到達すると実質的に即時に表面の加熱を開始するように動作可能な加熱装置とを含む。
【００６２】
加熱装置および予熱装置は、上で説明した方法および本明細書内で説明する方法の様々な方法を行うように動作可能にすることができる。
【００６３】
システムはさらに、加工物の温度の表示を生成するように動作可能な温度インジケータを含むことができ、この場合、加熱装置は、加工物の温度が少なくとも中間温度であることが温度インジケータから表示されるのに応答して加熱を開始するように動作可能にすることができる。
【００６４】
予熱装置は、加工物を照射するための手段を含むことができる。予熱装置は、加工物を照射するように動作可能な照射源を含むことができる。照射源は、アーク・ランプを含むことができる。あるいは、照射源は、少なくとも１つのフィラメント・ランプを含むことができる。別法として、予熱装置は、加工物を予熱するように配置することができる高温体を含むことができる。
【００６５】
加熱装置は、表面を照射するための手段を含むことができる。加熱装置は、表面を照射するように動作可能な照射源を含むことができる。照射源は、フラッシュ・ランプを含むことができる。別法として、照射源は、レーザを含むことができる。
【００６６】
システムはさらに、加工物によって反射され、熱放出された放射を吸収するように動作可能な放射吸収環境を含むことができる。同様に、システムはさらに、加工物によって反射され、熱放出された放射を吸収するように動作可能な少なくとも１つの放射吸収面を含むことができる。システムはさらに、少なくとも１つの放射吸収面を冷却するように動作可能な冷却サブシステムを含むことができる。
【００６７】
本発明の別の態様によれば、加工物を熱処理するためのシステムが提供される。システムは、加工物を中間温度まで予熱するための手段と、加工物の表面を中間温度よりも高い所望の温度まで加熱するための手段とを含み、加工物が中間温度に到達すると実質的に即時に加熱を開始するための手段を含む。
【００６８】
本発明の別の態様によれば、半導体加熱装置が提供される。この装置は、半導体ウェハの第１の表面を加熱するための第１の熱源と、半導体ウェハの第２の表面を加熱するための第２の熱源とを含む。この装置はさらに、第１の熱源と半導体ウェハとの間に配設された第１の冷却窓を含む。
【００６９】
第１の冷却窓は、冷却流体によって冷却される第１の光学的に透明なプレートを含むことができる。第１の冷却窓はさらに、第１の光学的に透明なプレートから離隔された第２の光学的に透明なプレートを含み、冷却流体が流れる経路を画定することができる。
【００７０】
冷却流体は水を含むことができる。
【００７１】
第１の光学的に透明なプレートは、第２の光学的に透明なプレートと同様に石英から形成することができる。
【００７２】
半導体加熱装置はさらに、第２の熱源と半導体ウェハとの間に配置された第２の冷却窓を含むことができる。
【００７３】
第１の冷却窓は、好ましくは、半導体ウェハによって熱放出された放射を吸収する。この点で、第１の冷却窓は、好ましくは、少なくとも毎秒１００℃の速度で半導体ウェハを制御可能に冷却するように放射を吸収する。
【００７４】
第２の冷却窓は、少なくとも毎秒１００℃の速度で半導体ウェハを制御可能に冷却するように放射を吸収することができる。
【００７５】
第１の熱源は、アーク・ランプを含むことができる。これは、望みであればアーク・ランプのアレイを含むことができる。同様に、第２の熱源は、アーク・ランプを含むことができ、これは、望みであればアーク・ランプのアレイを含むことができる。
【００７６】
あるいは、第１の熱源は、タングステン・ランプまたはタングステン・ランプのアレイを含むことができる。
【００７７】
半導体加熱装置はさらに、半導体ウェハを収容する室を含むことができ、この室は、放射吸収面を有する１つまたは複数の壁を有する。
【００７８】
別法として、装置は、半導体ウェハを収容する室を含むことができ、この室は、放射反射面を有する１つまたは複数の壁を有する。その場合、室壁は、垂直から２〜６度の角度だけ内側にテーパを付けることができる。
【００７９】
望みであれば、加工物のバルクの冷却の促進は、加工物によって反射された、または熱放出された放射を吸収することによって行うことができる。１つの例示実施形態では、加工物は、冷却窓によって熱源から隔離され、加工物によって熱放出された放射は、冷却窓によって吸収される。別の実施形態では、加工物は、放射吸収室内で保持され、加工物によって反射された、または熱放出された放射が、室の１つまたは複数の壁によって吸収される。さらなる実施形態は、１つまたは複数のそのような冷却窓をそのような放射吸収室と組み合わせる。
【００８０】
冷却窓が使用される場合、冷却窓は、冷却流体の流れによって冷却される第１の光学的に透明なプレートを含むことができる。冷却窓はさらに、第１の光学的に透明なプレートから離隔された第２の光学的に透明なプレートを含むことができ、第１の光学的に透明なプレートと第２の光学的に透明なプレートとの間に少なくとも１つのチャネルを画定することができ、そのチャネルを通して冷却流体をポンプすることができる。光学的に透明なプレートは、加工物を加熱するために使用される放射源によって放出される放射エネルギーに対して概して透明な材料から形成することができる。光学的に透明なプレートを形成するための１つのそのような光学的に透明な材料は石英であり、しかし使用される加熱装置に応じて、サファイア、ガラス、または他の材料を代わりに使用することができる。冷却流体は、水などの液体を含むことができる。１つの実施形態では、冷却窓が、約１．４μｍ以上の波長を有する放射を吸収し、これは、ほとんどの放射がシリコン半導体ウェハなどの加工物によって放出されると予想される場合の放射波長である。
【００８１】
本発明の１つの実施形態による半導体加熱装置は、半導体ウェハの第１の表面を加熱するための第１の熱源と、半導体ウェハの第２の表面を加熱するための第２の熱源とを含み、第１の冷却窓が、第１の熱源と半導体ウェハの間に配置されており、第２の冷却窓が、第２の熱源と半導体ウェハの間に配置されている。冷却窓は、半導体ウェハから熱源を隔離して汚染を防止する。さらに、冷却窓は、ウェハによって熱放出された、または反射された放射を吸収することによってウェハを制御可能に冷却する働きをする。好ましくは、冷却窓は、半導体ウェハを制御可能に冷却するために、毎秒１５０〜１８０℃の冷却速度を達成するのに十分高い速度で放射を吸収する。
【００８２】
好ましくは、第１の冷却窓は、冷却流体によって冷却される第１の光学的に透明なプレートを含む。最も好ましくは、第１の冷却窓がさらに、第１の光学的に透明なプレートから離隔された第２の光学的に透明なプレートを含み、冷却流体が流れることができる少なくとも１つの経路またはチャネルを画定する。好ましい冷却流体は、水などの液体である。光学的に透明なプレートを形成するための好ましい材料は石英である。
【００８３】
いくつかの例示実施形態では、第１および第２の熱源が、アーク・ランプまたはアーク・ランプのアレイである。第１および第２の熱源の一方を、タングステン・ランプまたはタングステン・ランプのアレイにすることもできる。
【００８４】
１つの実施形態は、熱処理中に半導体ウェハを収容するための１つまたは複数の室を有し、この室は、放射反射面を備える側壁を有する。しかし、半導体加熱装置はさらに、半導体ウェハを収容するための室を含むことができ、この室は、放射吸収面を備える１つまたは複数の側壁を有する。放射吸収面はさらに、半導体ウェハを制御可能に冷却する助けをする。
【００８５】
加工物が例えば半導体ウェハである実施形態では、加工物の予熱は、ウェハの基板側を照射することを含むことができ、加工物の表面の加熱は、ウェハの装置側を照射することを含むことができる。装置側と比べてウェハの基板側では放射率の均一性が高いので、ウェハを予熱するための基板側の照射は、ウェハの装置側にアニーリング・エネルギー全体を送達する他の方法よりも、ウェハでの温度均一性を大幅に高くし、したがって熱応力損傷を大幅に小さくする。対照的に、室温から例えば１０５０℃まで装置側を加熱するために装置側のみが照射された場合、装置側での様々な装置間の１０％の放射率差が、約１００℃の横方向温度差をもたらす場合があり、これは、現在許容できる温度差制限を大きく超え、したがって装置および格子に対する熱応力損傷をもたらす場合がある。
本発明の他の態様および特徴は、添付図面に関連して本発明の特定の実施形態の以下の説明を参照すれば当業者に明らかになろう。
【図面の簡単な説明】
【００８６】
【図１】本発明の第１の実施形態による加工物を熱処理するためのシステムのブロック図である。
【図２】（側壁を除去して示した）本発明の第２の実施形態による加工物を熱処理するためのシステムの概略側面図である。
【図２Ａ】図２に示される熱処理システムの加熱装置およびフィルター装置の側断面図である。
【図３】図２に示されるシステムのプロセッサ回路によって実行される熱処理ルーチンの流れ図である。
【図４】本発明の第２の実施形態による熱サイクル中の、図２に示される加工物の表面の温度時間プロフィルのグラフである。
【図５】（側壁を除去して示した）本発明の第３の実施形態による加工物を熱処理するためのシステムの概略側面図である。
【図６】（側壁を除去して示した）本発明の第４の実施形態による加工物を熱処理するためのシステムの概略側面図である。
【図６Ａ】図６に示される熱処理システムの加熱装置およびフィルター装置の側断面図である。
【図７】（側壁を除去して示した）本発明の第５の実施形態による加工物を熱処理するためのシステムの概略側面図である。
【図７Ａ】図７に示される熱処理システムの加熱装置およびフィルター装置の側断面図である。
【図８】（側壁を除去して示した）本発明の第６の実施形態による加工物を熱処理するためのシステムの概略側面図である。
【発明を実施するための形態】
【００８７】
図１を参照すると、本発明の第１の実施形態による加工物を熱処理するためのシステムが、一般に参照番号２０で示されている。システムは、加工物２４を中間温度まで予熱するように動作可能な予熱装置２２と、加工物の表面２８を中間温度よりも高い所望の温度まで加熱するように動作可能な加熱装置２６とを含む。システムはさらに、中間温度よりも低い温度への加工物の冷却を促進させるための冷却促進システム２９を含む。
【００８８】
システム
図２を参照すると、本発明の第２の実施形態による加工物を熱処理するためのシステムが、一般に参照番号３０で示されている。システム３０は、この実施形態では半導体ウェハである加工物３４を中間温度まで予熱するように動作可能な予熱装置３２を含む。システムはさらに、この実施形態では、加工物３４の表面３８を中間温度よりも高い所望の温度まで加熱するように動作可能な加熱装置３６を含む。
【００８９】
この実施形態では、予熱装置３２は、加工物３４を初期温度から中間温度まで予熱するように動作可能であり、加熱装置３６は、加工物３４の表面３８を所望の温度まで加熱するように動作可能であり、この所望の温度は、中間温度と初期温度の差よりも小さい、またはほぼ等しい量だけ中間温度よりも高い。すなわち、加熱のかなりの部分が、初期温度から中間温度までの加熱中に行われる。この実施形態では、加熱装置は、第１の期間後の、第１の期間よりも短い時間内に加熱を開始するように動作可能である。より詳細には、この実施形態では、加工物が中間温度に到達すると実質的に即時に、加熱装置が表面の加熱を開始するように動作可能である。
【００９０】
また、この実施形態では、予熱装置３２は、加工物３４を中間温度まで予熱するために加工物３４の第１の側４２を照射するように動作可能な第１の照射源４０を含む。加熱装置３６は、加工物３６の第２の側４６を照射するように動作可能な第２の照射源４４を含み、第２の照射源４４は、この実施形態では、加工物３４の表面３８と同一の広がりをもって、第２の側４６を中間温度よりも高い所望の温度まで加熱する。しかし、代替実施形態では、加工物を予熱するために予熱装置３２を活動化するのと同時に、加熱装置３６を活動化することもできることに留意されたい。したがって、望みであれば、加熱装置３６と予熱装置３２の両方を使用することによって予熱を達成することができる。
【００９１】
この実施形態での加工物３４は半導体ウェハであるので、熱処理システム３０は、半導体加熱装置として効果的に作用する。
【００９２】
プロセス・室
さらに図２を参照すると、この実施形態では、システム３０は、中間温度よりも低い温度への加工物の冷却を促進させるための、一般に参照番号４７で示される冷却促進システムを含む。この実施形態では、冷却促進システム４７は、加工物によって熱放出される放射を吸収するように動作可能な吸収システムを含む。より詳細には、この実施形態では、吸収システムは、加工物３４によって反射され、熱的に放出された放射を吸収するように動作可能な放射吸収環境を含む。さらに、より詳細には、この実施形態では、放射吸収環境は、加工物３４を囲う放射吸収室４８によって提供される。放射吸収室４８は、壁５０、５２、５４、および５６を含み、それぞれが、加工物３４によって反射され、熱放出された放射を吸収するように動作可能な放射吸収面として働く。したがって、この実施形態では、冷却促進システム４７の吸収システムが放射吸収面を含み、この面は、放射吸収室の壁を含む。
【００９３】
この実施形態では、壁５０、５２、５４、および５６は、黒色ステンレス鋼からなる。あるいは、例えばアルマイト処理されたアルミニウムなど他の適切な放射吸収材料を使用することができる。さらなる代替形態として、壁を、事実上任意の熱伝導材料から構成することができ、例えば塗料含有グラファイトなど放射吸収物質で被覆することができる。
【００９４】
この実施形態では、冷却促進システム４７の吸収システムがさらに、以下でより詳細に論じる選択フィルターシステムを含む。一般に、冷却促進システム４７、またはより詳細には放射吸収室４８の放射吸収効果は、システム３０の応答時間を促進させる働きをし、それにより加工物３４は、放射吸収室４８の代わりに反射室を使用する場合よりも、予熱装置３２および加熱装置３６がオフに切り換えられた後により迅速に冷却し始める。この向上したシステム応答時間は、より鋭い形をした温度プロフィルをもたらし、加工物３４の表面３８は、任意の所与の熱サイクルに含まれる最高温度であまり時間を費やさない。加工物３４が、イオン注入された半導体ウェハである場合、これは、熱サイクル中にドーパント拡散深さを短縮する傾向があり、より浅い接合の形成を可能にする。さらに、放射吸収室４８の使用は、反射室を使用するシステムに比べて、そのような加工物の結晶格子に対する起こり得る損傷を低減する。反射室は、放射を不均一に反射して加工物に戻し、次いで加工物がそのような放射を不均一に吸収し、加工物での熱勾配および熱応力の増大をもたらす。冷却促進システム４７は、加熱段階中に、任意のそのような再反射を除去することによって加工物の加熱の均一性を高めるだけでなく、さらに、加熱源が非活動化された冷却段階中に、加工物によって熱放出された放射が反射されて加工物に戻る（これは、加工物を再加熱する傾向がある）のを防止することによって加工物の冷却を促進する。したがって、全体の冷却速度は、冷却促進システム４７の吸収システムの効果によって向上し、それにより、さらに加工物中でのドーパント拡散を低減する。この実施形態では、冷却促進システム４７は、少なくとも毎秒１００℃の速度で、より好ましくは少なくとも毎秒１８０℃の速度で加工物を冷却できるようにする。しかし、別法として、望みであれば、放射吸収室４８の代わりに反射室を使用することもでき、これは、加工物中でのより大きなドーパント拡散および熱応力の犠牲を払って熱サイクルのエネルギー効率を高める。
【００９５】
この実施形態では、システム３０はさらに、放射吸収室４８の壁５０、５２、５４、および５６の放射吸収面を冷却するように動作可能な冷却サブシステム５８を含む。より詳細には、この実施形態では、冷却サブシステム５８が水循環システムであるが、別法として他の冷却促進システムを代わりに使用することもできる。あるいは、冷却サブシステム５８を省くこともできるが、これは、壁５０、５２、５４、および５６などの放射吸収面が提供されている場合は望ましくない。なぜなら、放射吸収面は普通、高温になり、放射を熱放出する傾向があるからであり、これは、予熱装置３２および加熱装置３６が非活動化された後に加工物３４を加熱し続け、それによりシステム３０の応答時間を遅くする。同様の理由で、冷却促進システム４７が１つまたは複数の水冷窓など選択フィルターシステム（以下でさらに詳細に論じる）を含むこの実施形態では、選択フィルターシステムを冷却するために冷却サブシステム５８を使用することもできる。同様に、冷却サブシステム５８を使用して、例えば以下で論じる窓５３など、システム３０の任意の他の窓を冷却することもできる。
【００９６】
この実施形態では、システム３０はさらに、加工物の温度の表示を生成するように動作可能な温度インジケータ６０を含む。より詳細には、この実施形態では、温度インジケータ６０が、参照により本明細書に組み込む２００１年１０月１６日に発行された本願の所有者が所有する米国特許第６３０３４１１号に開示されるものなどの測定システムを含む。したがって、この実施形態では、温度インジケータ６０は、放射吸収室４８の壁５２にある石英窓５３の下に取り付けられた電荷結合素子（ＣＣＤ）を含み、さらに、ＣＣＤと窓５３との間に挿入されたＣＣＤ光学系（図示せず）および帯域フィルタ（図示せず）と、放射吸収室４８の内壁５７の下面に取り付けられた放射センサ（図示せず）とを含む。あるいは、この温度インジケータの代わりに、例えば高温計など他の温度インジケータを使用することもできる。さらなる代替形態として、加工物温度を直接測定する必要なく、加工物３４の温度を、加工物に供給されるパワーから簡単に予測することができる。
【００９７】
放射吸収室４８での内壁５７は、放射吸収室の壁５０と５６の間に延在する。管状ガード・リング６１が、内壁５７のディスク状開口５９内にセットされ、開口５９内に半径方向内側に延在する。ガード・リング６１は、この実施形態ではシリコン半導体ウェハである加工物と同じ、または同様の材料を含む。ガード・リングは、熱サイクル中のエッジ効果を低減するために使用され、予熱装置３２および加熱装置３６に対して所望の位置に加工物を位置付けるためのロケータとして働く。あるいは、加工物を支持するための他の手段を代わりに使用することもできる。
【００９８】
さらに、望みであれば、放射吸収室４８は、加工物の近傍に、ガス・フロー・ポート（図示せず）、およびガス・フローを制御するためのフロー制御装置（図示せず）を含むことができ、しかしそのような要素は、典型的なアニーリング適用例では必要ない。
【００９９】
加工物
さらに図２を参照すると、この実施形態では、加工物３４が半導体ウェハである。より詳細には、この実施形態では、半導体ウェハは、例えばマイクロプロセッサやメモリ・装置など半導体チップの製造で使用されるシリコン・ウェハである。加工物３４の第１の側４２は基板側であり、第２の側４６は装置側である。したがって、図２に示されるように、この実施形態では、第１の照射源４０および第２の照射源４４を、それぞれ半導体ウェハの基板側および装置側を照射するように位置付けることができる。シリコン・ウェハ加工物３４の装置側（第２の側４６）は、例えば、浅いｐ＋／ｎ接合を形成するための超低エネルギー・ホウ素注入などイオン注入プロセスをあらかじめ受けており、装置側の表面領域内に不純物またはドーパント原子が注入されている。そのようなイオン注入の結果、加工物は結晶格子損傷を受け、ホウ素注入インプラントは、第２の側４６の近傍の、注入元素によって生成される高いホウ素濃度の層内で、ホウ素注入インプラントが電気的に不活性となる格子間位置に高濃度で保たれる傾向がある。したがって、加工物３４にアニーリング・プロセスを施して、シリコン・ウェハの格子内の置換部位に注入元素を入れ、それにより注入元素を電気的に活性にし、イオン注入中に受ける結晶格子損傷を修復しなければならない。
【０１００】
しかし、別法として、本発明の実施形態は、注入されたドーパントの単なる活性化を超える用途があり、したがって加工物３４は、別法として、様々な目的のためにアニールすべきウェハを含むことができる。例えば、本明細書に例示される熱処理方法およびシステムの他の実施形態を、ウェハの領域上の金属、酸化物、窒化物、珪化物、珪酸塩、または転移金属酸化物の層をアニールするために適用することができる。同様に、いくつかの例として挙げると、ウェハの領域を熱により酸化する、または熱により窒化するために、またはウェハ上の層の化学蒸着を行うために、またはウェハのバルクおよび表面に近い領域での固相反応をもたらすために、他の実施形態を使用することもできる。
【０１０１】
より一般的には、異なる材料の複数の層で被覆されたベース材料を含む多くのタイプの加工物が、本明細書で例示される熱処理方法の実施形態から利益を得ることができると予想される。この点で、ベース材料は、例えばシリコン、炭化珪素、またはガリウム砒素などの半導体を含むことができ、しかし別法として、メモリ媒体または磁気読取り／書込みヘッドを製造するために使用される磁気媒体を含むこともでき、あるいは、例えばフラット・パネル・ディスプレイを製造するために使用されるガラスを含むこともできる。そのような加工物は、プレアモルファス化など表面修正プロセスを施しても、施さなくてもよく、層は、ベース材料の表面にわたって横方向に連続であっても、（意図的なパターニングにより）不連続であってもよく、または連続層と不連続層の組合せであってもよい。
【０１０２】
しかし、より広範には、加工物３４は、上述したタイプの加工物のいずれかである必要はなく、別法として、本明細書で開示する熱処理方法およびシステムから利益を得る任意の他のタイプの加工物を含むことができる。
【０１０３】
予熱装置
さらに図２を参照すると、この実施形態では、予熱装置３２、またはより詳細には第１の照射源４０が、電磁放射によって加工物３４を照射するように動作可能なアーク・ランプ６２を含む。より詳細には、この実施形態では、アーク・ランプ６２が、Ｖｏｒｔｅｋ  Ｉｎｄｕｓｔｒｉｅｓ  Ｌｔｄ．（Ｖａｎｃｏｕｖｅｒ、Ｂｒｉｔｉｓｈ  Ｃｏｌｕｍｂｉａ、Ｃａｎａｄａ）から市販されている５００ｋＷ二重水壁アルゴン・プラズマ・アーク・ランプである。そのようなアーク・ランプの一例は、参照により本明細書に組み込む、特許公開ＷＯ０１／５４１６６号のもとで２００１年７月２６日に公告された本願の所有者が所有する特許協力条約出願ＰＣＴ／ＣＡ０１／０００５１号に開示されている。そのようなアーク・ランプは、タングステン・フィラメント・ランプ源に比べて、半導体アニーリングに関していくつかの利点を提供する。例えば、アルゴン・プラズマの小さな熱質量により、アーク・ランプ６２の応答時間は０．１または０．２ｍｓ程度、またはそれ未満であり、これは、シリコン・ウェハに関する熱伝導時間よりも速いだけでなく、典型的なタングステン・フィラメント・ランプの応答時間よりも３桁速い。したがって、アーク・ランプ６２は、タングステン・フィラメント・アニーリング・システムよりも小さなドーパント拡散をもたらす、より速い熱サイクルを可能にする。さらに、アーク・ランプ６２は、典型的なタングステン・ランプ源の４０％と比較して、そのスペクトル分散の９５％以上を低温シリコンの１．２μｍバンド・ギャップ吸収以下で生成し、熱効率が高くなる。また、典型的なタングステン・アニーリング・システムでの複数のタングステン・フィラメント・ランプは、互いに完全には較正されず、それらの照射スペクトルも、例えば、フィラメントの変化、電球面上への堆積物の蓄積により、時間と共に変化する。したがって、照射が時間にわたって明確には変化しない単一のアーク・ランプ６２の使用が、加工物の照射の均一性を高め、加工物でのより低い熱勾配、およびそれに対応する格子に対するより小さな熱損傷をもたらし、例えばタングステン・ランプのアレイなど多数のエネルギー源の頻繁な較正および再較正が必要なくなる。同様に、アーク・ランプ６２の長い寿命が、焼き付いた電球の頻繁な交換および再較正の必要をなくす。しかし、別法として、タングステン・フィラメント・ランプ源またはそのようなランプ源のアレイを含めた他のタイプの予熱装置を代わりに使用することもできる。
【０１０４】
この実施形態では、予熱装置３２がさらに反射器６４を含む。反射器６４は、トラフ形状を形成する一連のフラット・セグメントによって形成され、それによりアーク・ランプ６２と協働して概して均一な照射場を生成する。この実施形態では、反射器６４は、Ｖｏｒｔｅｋ  Ｉｎｄｕｓｔｒｉｅｓ  Ｌｔｄ．（Ｖａｎｃｏｕｖｅｒ、Ｃａｎａｄａ）によって製造されている反射器を含む。別法として、反射器６４を省く、または他の反射器に取り換えることもできるが、照射場が概して均一であることが望まれる。
【０１０５】
アーク・ランプ６２は、反射器６４の焦点に配置され、アーク・ランプ６２および反射器６４は、加工物の第１の側４２の表面に対して４５°の入射角での実質的に均一な照射場を用いて加工物３４の第１の側４２を照射するように配置される。
【０１０６】
この実施形態では、放射吸収室４８がさらに、放射吸収室の壁５２と５６の間に延在する石英窓６５を含む。石英窓６５は、放射吸収室４８の内部からアーク・ランプ６２および反射器６４を隔離する働きをして、加工物、ランプ、または反射器の汚染を防止する。
【０１０７】
この実施形態では、予熱装置３２はさらに、加工物を予熱するために連続的に動作するようにアーク・ランプ６２にパワーを供給するための連続電源（図示せず）を含む。この点で、この実施形態の予熱装置は、６００℃〜１２５０℃の範囲の中間温度まで、少なくとも毎秒１００℃の速度で加工物を予熱するように動作可能である。より詳細には、この実施形態では、ランプ・レートが少なくとも毎秒２５０℃であり、特に、速度が少なくとも毎秒４００℃である。そのようなランプ・レートを達成するために、アーク・ランプ６２は、約１×１０2Ｗ／ｃｍ2の強度で加工物の第１の側４２を照射して、適度に毎秒２５０℃を超えるランプ・レートを達成することができ、あるいは約１．４×１０2Ｗ／ｃｍ2の強度で照射して、適度に毎秒４００℃を超えるランプ・レートを達成することができ、そのような放射強度は、アーク・ランプに供給される入力パワーによって決定される。別法として、アーク・ランプは、連続する入力パワー・レベル範囲を受け入れることができ、それにしたがって、より速いまたはより遅いランプ・レートを代わりに使用することができ、しかしより遅い速度は、ドーパント拡散の増大をもたらす傾向があり、はるかに速い速度（例えば加工物の熱遅れ時間程度）は、加工物でのより高い熱勾配をもたらす可能性がある。例えば、いくつかの適用例では、毎秒５０℃程度のランプ・レートが十分に適切である場合があり、他の適用例では、はるかに速いランプ・レートが受入れ可能である場合がある。
【０１０８】
さらに、この実施形態では、システム３０が、放射吸収室４８の壁５２にある石英窓６７の下に取り付けられた補正エネルギー源６６を含む。補正エネルギー源は、熱サイクル中に加工物３４のより低温の領域にさらなる加熱を供給して、加工物における温度分布の均一性を高め、それにより熱応力によって生じる格子損傷を減少する。より詳細には、この実施形態では、補正エネルギー源は、上述した本願の所有者が所有する米国特許第６３０３４１１号に開示されているものと同様である。しかし、別法として、補正エネルギー源６６を完全に省くことができ、または他のタイプの補正エネルギー源を代わりに使用することができる。
【０１０９】
加熱装置
さらに図２を参照すると、この実施形態では、加熱装置３６、またはより詳細には第２の照射源４４が、表面３８を所望の温度まで急速に加熱するために、熱フラックス・エネルギー源を含む。より詳細には、この実施形態では、加熱装置３６は、電磁放射によって加工物３４、またはより詳細には表面３８を照射するように動作可能なフラッシュ・ランプ６８を含む。フラッシュ・ランプ６８は、上述した本願の所有者が所有する特許協力条約出願ＰＣＴ／ＣＡ０１／０００５１に開示されるものと同様のＶＯＲＴＥＫ（商標）二重水壁アーク・ランプを含む。フラッシュ・ランプ６８は電源システム６９を含み、電源システム６９は、この実施形態では、望みであれば連続モードでフラッシュ・ランプを操作するための、予熱装置３２内に提供されるものと同様の連続電源を含むだけでなく、フラッシュ・ランプ６８に入力パワーの「スパイク」を供給するために事前充電し、次いで突然放電することができるパルス放電ユニットも含む。より詳細には、この実施形態では、フラッシュ・ランプの電源システム６９が、１ミリ秒の放電時間内に最大６０ｋＪのパルスを生成するように動作可能な、Ｒａｐｐ  ＯｐｔｏＥｌｅｃｔｒｏｎｉｎ（Ｈａｍｂｕｒｇ、Ｇｅｒｍａｎｙ）によって製造されている電源型式ＶＴ−２０パルス放電ユニットを含む。別法として、入力パワーの突然のスパイクを供給するように動作可能な他のタイプの電源を代わりに使用することもできる。例えば、ＥＫＳＭＡ  Ｃｏｍｐａｎｙ（Ｖｉｌｎｉｕｓ、Ｌｉｔｈｕａｎｉａ）によって製造されている電源型式ＰＳ５０１０が多くの適用例で適する。好ましくは、任意のそのような電源が、少なくとも２ｋＨｚの切換え周波数、および少なくとも５００ｋＷのパワー出力を有し、しかしこれらの好ましい特性は本質的なものではなく、望みであれば変えることができる。
【０１１０】
より一般的には、他のタイプのフラッシュ・ランプ、またはより広範には、他の加熱装置を代わりに使用することもできる。しかし、他のタイプの加熱装置よりもはるかに高いパワーのフラッシュを生成することができるので、ＶＯＲＴＥＫ（商標）二重水壁アーク・ランプが好ましい。この点で、加熱装置３６は、好ましくは、最小数の熱源、最も好ましくは単一の熱源を含み、多数の熱源の進行中の較正を必要とせずに、加熱装置の制御を簡略化し、照射場の均一性を改善する。アーク・ランプの使用は、アーク・ランプが、例えばタングステン・フィラメント・ランプなど他のタイプの熱源に比べて大幅に高いパワー出力能力を有するので好ましい。従来のアーク・ランプは、アークからの熱の伝導によってだけでなく、アークからの放射の石英窓内部での吸収によっても生じる、アークを囲む石英窓に加えられる大きな熱応力により、本明細書で開示したパワー・レベルでフラッシュを生成するのが困難である。従来のアーク・ランプでは、結果として生じるこの熱応力が、アークを囲む石英窓を激しく粉砕する可能性がある。ＶＯＲＴＥＫ（商標）二重水壁アーク・ランプは、これらの難点に対処し、したがって、従来のアーク・ランプよりもはるかに大きなパワー・フラッシュを安全に生成することができ、単一のランプまたは制限された数のランプが使用されるこの実施形態の用途に理想的に適したものになっている。
【０１１１】
電源システム６９の放電に応答して、フラッシュ・ランプ６８は、１〜５ｍｓの持続時間にわたって４〜６ＭＷのパワー出力で電磁放射のフラッシュを生成するように動作可能である。例えば、１ｍｓ持続時間の６ＭＷフラッシュがいくつかの適用例で有利である。加工物が中間温度にあるときにそのようなフラッシュを生成することによって、加熱装置３６は、加工物の表面３８を中間温度から所望の温度まで加熱するように動作可能である。加工物３４がシリコン半導体ウェハである実施形態では、加熱装置は、通常１０５０℃〜１４３０℃の範囲の所望の温度まで表面３８を加熱するように動作可能である。
【０１１２】
フラッシュ・ランプ６８は、他の超高速加熱装置に比べて、この実施形態の目的に有利である。例えば、いくつかのアニーリングの目的でエキシマ・レーザが従来使用されているが、レーザによって生成される単色放射は、半導体ウェハ加工物の表面を被覆し、意図的に横方向で不均質にしてある薄膜によって生み出される光干渉効果をもたらす傾向がある。そのような光干渉効果は横方向温度勾配を生成し、これは、加工物の格子に対する熱応力損傷をもたらす。フラッシュ・ランプ６８は、フラッシュ・ランプによって生成される電磁放射のスペクトルがより広いため、レーザよりもそのような干渉効果を受けにくい。さらに、レーザ・アニーリングは通常、加工物表面全体をアニールするために、例えば数百回のサイクルなど、複数回の加熱サイクルを必要とし、したがってレーザが加熱装置として代わりに使用される場合、加工物は、中間温度でより長時間を費やし、これはより深いドーパント拡散をもたらす。また、加熱装置としてのレーザの使用は、フラッシュ・ランプよりも低い品質の接合を生成し、より大きな電流漏れを生じる傾向がある。さらに、レーザに関連するより速い傾斜時間（典型的には、フラッシュ・ランプに関連する時間よりも２桁速い）は、より高い熱勾配を生成し、格子損傷の可能性を高める傾向がある。最後に、レーザ・アニーリングにより生じる極端に浅い熱浸透により、介入層による「遮蔽」によって、介入層の下にある薄いゲートなど所望の層の適切なアニーリングを達成することができないことが時としてあり、対照的に、フラッシュ・ランプは、介入層および下にある層を含めた表面領域全体を十分なアニーリング温度まで加熱する傾向がある。
【０１１３】
しかし、別法として、望みであれば、他のタイプの加熱装置をフラッシュ・ランプ６８の代わりに使用することができる。この実施形態の目的では、任意の代替加熱装置が、加工物３４の熱伝導時間（典型的には１０〜１５ｍｓ程度）よりも速い応答時間を有し、加工物の熱伝導時間よりも短い時間で加工物の第２の側４６を中間温度から所望の温度まで加熱することができることが望ましく、それにより加工物３４のバルクは、実質的に中間温度で保たれて、バルクがヒート・シンクとして働いて、所望の温度から中間温度への第２の側４６の急速な冷却を容易にする。
【０１１４】
この実施形態では、加熱装置３６はさらに反射器７０を含む。この実施形態では、反射器７０は、トラフ形状を形成する一連のフラット・セグメントによって形成され、それによりフラッシュ・ランプ６８と協働して概して均一な照射場を生成する。この実施形態では、反射器７０は、Ｖｏｒｔｅｋ  Ｉｎｄｕｓｔｒｉｅｓ  Ｌｔｄ．（Ｖａｎｃｏｕｖｅｒ、Ｃａｎａｄａ）によって製造されている反射器を含む。別法として、反射器７０を省く、または他の反射器に取り換えることもできるが、照射場が概して均一であることが望まれる。
【０１１５】
フラッシュ・ランプ６８は、反射器７０の焦点に配置され、フラッシュ・ランプおよび反射器は、加工物３４の第２の側４６の表面に対して４５度の入射角での実質的に均一な照射場を用いて加工物３４の第２の側４６を照射するように配置される。
【０１１６】
この実施形態では、放射吸収室４８がさらに、放射吸収室の壁５０と５４の間に延在する石英窓７１を含む。石英窓７１は、放射吸収室４８の内部からフラッシュ・ランプ６８および反射器７０を隔離する働きをして、加工物の汚染を防止する。
【０１１７】
選択フィルターシステム
図２を参照すると、この実施形態では、冷却促進システム４７の吸収システムが選択フィルターシステムを含む。より詳細には、選択フィルターシステムは第１のフィルター装置を含み、第１のフィルター装置は、この実施形態では石英窓６５を含む。第１のフィルター装置、より詳細には石英窓６５は、予熱装置３２と加工物３４の間に挿入され、予熱装置によって生成された放射を加工物に伝送して、加工物を中間温度まで予熱するように構成されている。より詳細には、第１のフィルター装置は、加工物の表面に放射を伝送するように構成され、加工物の表面は、この実施形態では、本明細書で第１の側４２と呼ぶ基板側を含む。第１のフィルター装置はさらに、加工物によって熱放出された放射を吸収するように構成されている。
【０１１８】
同様に、この実施形態では、選択フィルターシステムがさらに第２のフィルター装置を含み、第２のフィルター装置は、この実施形態では石英窓７１を含む。第２のフィルター装置、またはより詳細には石英窓７１は、加熱装置３６と加工物３４の間に挿入され、加熱装置によって生成された放射を加工物の表面３８に伝送して、表面を中間温度よりも高い所望の温度まで加熱するように構成されている。第２のフィルター装置はさらに、加工物によって熱放出された放射を吸収するように構成されている。
【０１１９】
図２および２Ａを参照すると、この実施形態では、冷却促進システム４７の選択フィルターシステムの第２のフィルター装置が、少なくとも１つの窓を含み、この実施形態では石英窓７１である。より詳細には、この実施形態では、石英窓７１が、この実施形態では石英から構成されている第１および第２の離隔された窓８２および８４を含む。この実施形態では、窓８２および８４は、光学的に透明であり、間に形成される流体チャネル８６を画定する。光学的に透明な窓は、好ましくは２〜１０ｍｍの範囲の厚さを有し、約２〜５ｍｍ、好ましくは約３ｍｍ離隔される。
【０１２０】
この実施形態では、熱処理システム３０はさらに、選択フィルターシステムを冷却する、より詳細には選択フィルターシステムの第１および第２のフィルター装置を冷却するための冷却サブシステム５８を含む。これを達成するために、この実施形態では、冷却サブシステム５８が、窓７１の表面にわたって液体が流れるようにするための液体冷却サブシステムを含む。より詳細には、この実施形態では、液体冷却サブシステムは、液体が窓８２と８４の間に画定された空間、すなわち流体チャネル８６内を流れるようにする。したがって、この実施形態では、冷却流体、好ましくは水などの液体、より好ましくは純水、最も好ましくは脱イオン水が、流体チャネル８６を通してポンプされる。流体チャネル８６を通してポンプされた水を有する冷却窓７１は、フラッシュ・ランプ６８から加工物へ約０．２〜１．４μｍの波長を有する可視および近可視放射（波線８５によって表される）を容易に伝送し、しかしまた、加工物から放出される１．４μｍよりも大きい波長の赤外放射（波線８８によって表される）を吸収する。加工物によって放射的に放出されたより長い波長の放射を吸収することによって、冷却窓７１は、加工物冷却を活発に促進し、加工物放出放射の、加工物へ戻る反射をなくす。このシステム３０は、より高い制御を提供し、加工物の冷却を最大にする。放射の吸収後、水が窓からポンプされて、冷却をさらに向上する。これは、そのようなポンピングが、冷却窓７１および内部の水が加熱されて放射を熱放出し始めるのを防止するからである。水によって吸収された放射は、加工物に戻らず、加工物で再吸収されることはない。対照的に、従来の高い反射性のシステム（放射を吸収しない室）は、ウェハによって放出されたそのような放射のほとんどをウェハに戻す。
【０１２１】
したがって、この実施形態では、冷却窓７１は、冷却流体によって冷却される第１の光学的に透明なプレート（窓８２）を含み、さらに、第１の光学的に透明なプレートから離隔された第２の光学的に透明なプレート（窓８４）を含み、冷却流体が流れることができる経路（流体チャネル８６）を画定する。
【０１２２】
この実施形態では、予熱装置３２と加工物３４の間に挿入される図２に示される石英窓６５は、石英窓７１と構造的に同様である。したがって、この実施形態では、窓６５は、液体冷却石英窓であり、またはより詳細には水冷石英窓である。
【０１２３】
したがって、加工物３４が半導体ウェハであるこの実施形態では、システム３０は、半導体ウェハの第１の表面を加熱するための第１の熱源（予熱装置３２と加熱装置３６の一方）と、半導体ウェハの第２の表面を加熱するための第２の熱源（予熱装置３２と加熱装置３６の他方）と、第１の熱源と半導体ウェハとの間に挿入された第１の冷却窓（窓６５と７１の一方）とを含む半導体加熱装置として効果的に働く。この実施形態の装置はさらに、第２の熱源と半導体ウェハとの間に配置された第２の冷却窓（窓６５と７１の他方）を含む。第１および第２の冷却窓は、少なくとも毎秒１００℃の速度で半導体ウェハを制御可能に冷却できるように、半導体ウェハによって熱放出された放射を吸収する。
【０１２４】
制御装置
図２を参照すると、この実施形態では、システム３０がさらに、この実施形態では汎用コンピュータ７４内に収容されているプロセッサ回路７２を含む。プロセッサ回路７２は、予熱装置３２および加熱装置３６と連絡している。さらに、温度インジケータ６０および補正エネルギー源６６が提供されるこの実施形態などの実施形態では、プロセッサ回路が、そのような装置とさらに連絡する。
【０１２５】
この実施形態（図２）では、コンピュータ７４がさらに、プロセッサ回路７２と連絡する記憶装置７６を含む。より詳細には、記憶装置７６は、ハード・ディスク・ドライブおよびランダム・アクセス・メモリを含む。コンピュータ７４はさらに、この実施形態ではキーボードである入力装置７８と、この実施形態ではカラー・モニタである出力装置８０とを含む。しかし、別法として、他の記憶、入力および出力装置を代わりに使用することもできる。または、さらなる代替形態として、プロセッサ回路を完全に省く、または本明細書に例示した方法に従って予熱装置３２および加熱装置３６を制御するための任意の他の適切な手段に取り換えることもできる。
【０１２６】
動作
図２、３、および４を参照すると、この実施形態では、図２に示される記憶装置７６が、図３で一般に参照番号９０で示される熱処理ルーチンを実行するようにプロセッサ回路７２に命令するためのコードのブロックを記憶する。熱処理ルーチンは、熱処理サイクルが開始されたことを示すユーザ入力装置７８で受け取られるユーザ入力に応答して、プロセッサ回路によって実行される。
【０１２７】
一般に、この実施形態では、熱処理ルーチン９０は、予熱装置３２および加熱装置３６を制御して、加工物３４を中間温度まで予熱し、加工物３４の表面を中間温度よりも高い所望の温度まで加熱するようにプロセッサ回路７２を構成する。この実施形態では、加熱は、第１の期間後の、第１の期間よりも短い時間内に開始される。より詳細には、この実施形態では、加熱は、加工物が中間温度に到達すると実質的に即時に開始される。また、この実施形態では、所望の温度が、加工物の中間温度と初期温度の差の約５分の１以下の量だけ中間温度よりも大きい。
【０１２８】
一般に、熱処理ルーチン９０の実行全体を通じて、放射吸収室４８の壁５０、５２、５４、および５６は、加工物３４によって反射され、熱放出された放射を吸収し、石英窓６５および７１は、同様に、加工物によって熱放出された放射を吸収し、それにより加工物の冷却を促進させる。冷却サブシステム５８は、これらの壁および窓を冷却して、それらが、そのような吸収に応答して高温になり、そのような吸収されたエネルギーを黒体放射として再放出するのを防止する。しかし、別法として、そのような吸収および冷却は、熱処理ルーチンの実行中の加工物の温度均一性の犠牲を払って、かつより遅い冷却速度をもたらすより深いドーパント拡散のさらなる犠牲を払って、省くことができる。
【０１２９】
熱処理ルーチン９０は、図３に示されるコードの第１のブロック１００から始まり、このブロックは、加工物３４を中間温度まで予熱するようにプロセッサ回路７２に命令する。これを達成するために、ブロック１００は、予熱装置３２、より詳細には第１の照射源４０を活動化するようにプロセッサ回路に命令して、加工物３４の第１の側４２を照射して、加工物を中間温度まで予熱する。より詳細には、ブロック１００は、図２に示されるアーク・ランプ６２を制御するようにプロセッサ回路に命令して、約１．４×１０2Ｗ／ｃｍ2の一定の放射強度を用いて加工物の第１の側４２を連続的に照射し、この強度は、適度に毎秒４００℃を超えるランプ・レートで加工物を予熱するのに十分であることが判明している。したがって、この実施形態では、加工物の照射は、アーク・ランプによって生成された電磁放射に加工物を露出することを含む。
【０１３０】
また、ブロック１００は、加熱装置３６を初期化するようにプロセッサ回路７２に命令し、この実施形態では、図２に示されるフラッシュ・ランプ６８の電源システム６９を充電することによって達成される。
【０１３１】
さらに、図２に示される補正エネルギー源６６が使用される実施形態では、ブロック１００はさらに、補正エネルギー源６６を制御するようにプロセッサ回路７２に命令して、上述した本願の所有者が所有する米国特許第６３０３４１１号でより詳細に説明されているように、予熱段階中に、加工物にわたる所望の空間温度分布を生成する。別法として、補正エネルギー源６６を省くこともできる。
【０１３２】
次いで、ブロック１１０が、加工物で中間温度が達成されているかどうか判定するようにプロセッサ回路７２に命令する。この実施形態では、ブロック１１０は、加工物３４の温度を示す図２に示される温度インジケータ６０から受け取られる信号を監視することによってこれを達成するようにプロセッサ回路に命令する。しかし、別法として、ブロック１１０は、温度インジケータとして作用するようにプロセッサ回路に命令して、加工物に入射する放射の強度に対応して予測される加熱速度に鑑みて、予熱装置がブロック１００で活動化されてから経過した時間に基づいた加工物の温度の表示を生成して、中間温度が達成されているかどうか判定することができる。中間温度の大きさは適用例ごとに異なるが、この実施形態では中間温度が１０００℃であり、したがってこの温度は、予熱装置３２によって加工物を約２．５秒照射した後に加工物で達成される。したがって、実質上、ブロック１００および１１０は、予熱装置３２を制御するようにプロセッサ回路に命令して、加工物の熱伝導時間（１０〜１５ｍｓ程度）よりも長い期間にわたって加工物を予熱する。
【０１３３】
中間温度が加工物３４で達成されていることをブロック１１０で判定した後に、ブロック１２０が、加工物３４の表面３８を中間温度よりも高い所望の温度まで加熱するようにプロセッサ回路７２に命令する。この実施形態では、所望の温度が、加工物の中間温度と初期温度の差の約５分の１以下（特に約２０分の１以下）の量だけ中間温度を上回っている。上述したように、この実施形態では、好ましい中間温度が約６００℃〜１２５０℃の範囲にあり、好ましい所望の温度が約１０５０℃〜約１４３０℃の範囲にある（これは、シリコンの融点におおまかに対応する）。この実施形態では、この加熱段階は、第１の期間（加工物温度が中間温度まで増加している間）後の、第１の期間よりも短い時間内に開始される。より詳細には、ブロック１１０および１２０の実行により、加熱装置３６は、加工物３４の温度が少なくとも中間温度であるという温度インジケータ６０からの表示に応答して加工物の表面３８の加熱を開始するように動作可能であり、あるいは、例えば温度インジケータが省かれている場合は、加熱装置が、第１の期間（加工物の温度が中間温度まで増加している間）の終了時にそのような加熱を開始するように動作可能である。
【０１３４】
すなわち、この実施形態では、加熱装置３６は、加工物３４が中間温度に到達すると実質的に即時に表面３８の加熱を開始するように動作可能である。この点で、この実施形態では、加熱装置は、加工物が中間温度に到達した後、１秒以内に表面の加熱を開始するように動作可能である。特に、加熱装置は、中間温度に到達した後、４分の１秒以内に表面の加熱を開始するように動作可能である。特に、この実施形態では、加熱装置が、加工物が中間温度に到達した後、１００ミリ秒以内、特に１０ミリ秒以内にそのような加熱を開始するように動作可能である。したがって、実質上、加工物を通る熱伝導時間が１０〜１５ｍｓ程度であるので、この実施形態では、加熱装置は、加工物が中間温度に到達した後の、加工物の熱伝導時間以下の持続時間を有する期間内に表面の加熱を開始するように動作可能である。この点で、いくつかの適用例では、予熱装置の非活動化のわずかに後まで加熱段階の開始を遅延させて、加工物の熱遅れ（１０〜１５ｍｓ程度）を見込むことが望ましい場合がある。しかし、この加熱段階を開始する際の、この１０〜１５ｍｓの加工物伝導時間よりも長い遅延は、加工物中のドーパント拡散を高める傾向がある。したがって、一般には、加熱段階の開始を全く遅延しないことが好ましいが、特定の適用例で遅延が望まれる場合は、初期温度から中間温度まで加工物を加熱するのにかかる時間よりも長い間、加工物温度を中間温度で「維持」するのは通常望ましくない。
【０１３５】
この実施形態での加熱段階を開始するために、ブロック１２０が、プロセッサ回路７２に、（補正エネルギー源が提供される場合には補正エネルギー源６６を含む）予熱装置３２を非活動化するように、かつ加熱装置３６を活動化して、加工物の表面３８を所望の温度まで加熱するように命令する。より詳細には、この実施形態では、ブロック１２０は、第２の側を中間温度よりも高い所望の温度まで加熱するために加工物３４の第２の側４６を照射するように第２の照射源４４を制御することによって、加熱段階を開始するようにプロセッサ回路７２に命令する。プロセッサ回路は、図２に示されるフラッシュ・ランプ６８に信号を送ることによってこれを達成するように命令され、フラッシュ・ランプ電源システム６９を放電させて、短い持続時間の高エネルギー・アークをフラッシュ・ランプ内で生成し、このアークが、１ｍｓ程度の持続時間にわたって約５ＭＷのパワーで加工物の表面３８を照射する。したがって、この実施形態では、表面３８の照射は、フラッシュ・ランプによって生成される電磁放射に表面を露出することを含む。
【０１３６】
このフラッシュは、この実施形態では１０５０℃である所望の温度まで加工物の表面３８を加熱する。この高い温度および対応する高い運動エネルギーで、加工物の表面３８に注入されるドーパント原子は、格子からシリコン原子を追い出して、シリコン原子によって前に占有されていた置換格子部位を占有する傾向がある。それにより、ドーパントは電気的に活性化される。除かれたシリコン原子は、加工物の表面３８など格子間シンクに向けて移動する傾向があり、そこで、酸化など他のプロセスによって消費される傾向がある。
【０１３７】
次いで、熱処理ルーチン９０が終了される。
【０１３８】
図４を参照すると、熱処理ルーチン９０の前述した実行から得られる加工物３４の表面３８の温度時間プロフィルが、一般に参照番号１３０で示されている。温度時間プロフィル１３０は、４つの異なる段階、すなわちバルク予熱段階１３２、表面加熱段階１３４、表面冷却段階１３６、およびバルク冷却段階１３８を有する。
【０１３９】
図２、３、および４を参照すると、バルク予熱段階１３２は、ブロック１００および１１０のプロセッサ回路７２による実行から得られ、第１の期間１３３にわたって初期温度から中間温度まで温度を増加することによって加工物３４を予熱する働きをする。より詳細には、この実施形態では、予熱装置３２は、毎秒約４００℃のランプ・レートで、初期温度（室温）から１０００℃の中間温度まで加工物３４全体の温度を増加する。このように中間温度まで、特に所望の温度に比較的近い中間温度まで加工物を予熱することは、後続の表面加熱段階１３４中に加工物内で生じる温度勾配の大きさを低減する働きをし、したがって、レーザ・アニーリングやマイクロ波アニーリングなどの技法に比べて、加工物の格子に対する熱応力損傷を低減する働きをする。しかし、バルク予熱段階１３２の比較的速いランプ・レート、およびそれに対応する、高温で加工物によって費やされる短い期間は、より遅いランプ・レートを使用し、後続の加熱段階前に中間温度で加工物を保つ他のサイクルよりも、加工物中ではるかに少ないドーパント拡散をもたらす。すなわち、この実施形態では、バルク予熱段階１３２の持続時間は、加工物の熱伝導時間よりも長いが、バルク予熱段階中に得られる温度で受け入れられない拡散が生じるのにかかる特徴的な時間に比べて短い。
【０１４０】
表面加熱段階１３４は、ブロック１２０で加熱装置３６によって生成されるフラッシュによって生じ、加工物の表面３８を中間温度から所望の温度まで加熱する働きをする。図４に示されるように、表面のそのような加熱は、第１の期間１３３後、第１の期間１３３よりも短い時間内に開始される。より詳細には、この実施形態では、加熱は、加工物３４で中間温度が達成されるとすぐに、第１の期間１３３の終了後、実質的に即時に開始される。この実施形態では、フラッシュは、約１ミリ秒で、１０００℃の中間温度から１０５０℃の所望のアニーリング温度まで表面３８の温度を増加させる。フラッシュの短い持続時間（１ｍｓ程度）により、加熱装置３６は、加工物の熱伝導時間（１０〜１５ｍｓ程度）よりも短い期間にわたって加工物の表面３８を加熱するように動作可能である。したがって、加熱装置３６は、熱が表面３８から加工物内に伝導することができるよりもはるかに速く加工物の表面３８を加熱し、その結果、加工物のバルクは、実質的に中間温度で保たれ、表面３８は所望の温度まで加熱される。
【０１４１】
したがって、フラッシュのすぐ後に続く表面冷却段階１３６中、加工物３４の比較的低温のバルクが、表面３８に関するヒート・シンクとして働き、表面３８が、加工物全体が所望の温度まで加熱されている場合に冷却されるよりも大幅に速い速度で冷却されるようにすることができる。この急冷は、表面３８が、加工物３４の残りの部分と同じ温度（ほぼ中間温度）に到達するまで続く。典型的には、この表面冷却段階１３６の持続時間は、表面加熱段階１３４の持続時間程度である。図示した例では、シリコン半導体ウェハの表面を、ウェハのバルクの（中間）温度に応じて、例えば毎秒１００００℃の速度で冷却することができる。
【０１４２】
表面加熱および冷却段階１３４および１３６中のこの超高速加熱および冷却により、加工物の表面３８は、加工物全体が所望の温度まで加熱されている場合よりも、中間温度と所望の温度との間の高温範囲内ではるかに短い時間を費やす。ほとんどの望ましくないドーパント拡散が、所望のアニーリング温度で、またはその前後で生じるので、この超高速加熱および冷却は、より小さなドーパント拡散をもたらし、従来のアーク・ランプまたはフィラメント・ランプ・アニーリング・システムよりも浅いｐ＋／ｎ接合の形成を可能にする。同時に、所望の温度が、中間温度と初期温度との差の約５分の１以下（または、より有利には、この実施形態では約２０分の１以下）の量だけ中間温度を上回っているので、これら加熱および冷却段階中の加工物での温度勾配は、従来のレーザ・アニーリング技法で生じるものよりもはるかに小さく、結晶格子への熱応力損傷が小さくなる。
【０１４３】
表面３８が加工物３４のバルクと同じ温度（ほぼ中間温度）まで冷却されると、バルク冷却段階１３８が開始され、表面３８が加工物３４のバルクと共に冷却される。この実施形態では、そのような冷却は主に、高温の加工物によって熱放出される黒体放射により生じ、しかしまた、一部は、加工物の近傍でのガス（存在する場合）に関わる対流により生じる。そのようなバルク冷却の速度は、温度に大きく依存し、また、例えば室の吸収率または反射率など他の因子に依存する。この実施形態では、バルク冷却段階は、始めに約−１８０℃／ｓのランプ・レートで開始されるが、この速度は、加工物が冷却されるにつれていくぶん低減する。有利には、冷却促進システム４７および放射吸収室４８の放射吸収性質は、従来の反射室よりも速いバルク冷却速度を可能にする。
【０１４４】
図２Ａに関連して上述したように、加工物３４を中間温度から制御可能に冷却するための追加の手段が提供される。熱フラックス加熱は、フラッシュ・ランプ６８の非活動化時に止まり、所望の温度から中間温度への第２の側４６の冷却が、上述したように表面冷却段階１３６中に急速に生じるが、中間温度から室温（または、加工物がシステムから除去される中間温度よりも低い温度）への冷却は、補助なしでは急速には進まない。熱的な露出は、加工物が長期間（例えば０．３秒以上）中間温度に、またはそれに近い温度に保たれている場合に、望ましくなく大きくなる可能性がある。放射吸収室４８の水冷壁５０、５２、５４、および５６と、加熱装置３６および予熱装置３２に関連する冷却窓７１および６５は、１．４μｍ以上の波長で加工物から放出される放射を吸収する。シリコン半導体ウェハの例では、これは、加工物から放出される放射の９５％程度を表す。組み合わせると、放射吸収室４８と冷却窓７１および６５は、それにより、加工物によって放出される放射を放射吸収室４８から除去し、加工物上への放射の再反射を防止することによって加工物を制御可能に冷却する。そのような制御された冷却の一例が、図４のグラフのバルク冷却段階１３８勾配によって示されている。
【０１４５】
単一熱処理ルーチン９０のみを例示のために上述したが、別法として、複数の異なる熱処理ルーチンを記憶装置７６に格納して、異なる適用例に関する複数の異なる対応する熱処理サイクルを実行するためにシステム３０を制御するようにプロセッサ回路７２に命令することができる。例えば、加工物３４を、異なる中間温度まで異なる時間にわたって、かつ／または異なる速度で予熱することができ、次いで、加工物の第２の側４６を、特定の適用例に応じて、異なる所望の温度まで、異なる持続時間にわたって異なるパワー・レベルで加熱することができる。
【０１４６】
さらなる代替形態
望みであれば、アーク・ランプおよびフラッシュ・ランプ以外の予熱装置および加熱装置を代わりに使用することができる。
【０１４７】
例えば、図２および５を参照すると、本発明の第３の実施形態による加工物を熱処理するためのシステムが、図５に一般に参照番号２００で示されている。この実施形態では、予熱装置３２が代替照射源を含み、この実施形態では、少なくとも１つのフィラメント・ランプを含む。したがって、この実施形態では、加工物の照射は、少なくとも１つのフィラメント・ランプによって生成される電磁放射に加工物を露出することを含む。より詳細には、この実施形態では、予熱装置３２が、石英窓２０４を通して電磁放射を放射するように動作可能なタングステン・フィラメント・ランプのディスク状アレイ２０２を含み、加工物３４の第１の側４２を照射して、加工物を中間温度まで予熱する。本明細書で前述したように、予熱装置３２としてタングステン・フィラメント・ランプ・アレイではなくアーク・ランプを使用することにいくつかの利点があるが、特定の適用例での性能要件によっては、タングステン・フィラメント・ランプから生じる傾向があるより深いドーパント拡散は、全ての適用例に関して致命的なものであるわけではない。
【０１４８】
さらなる例として、図２および５をさらに参照すると、図５に示される代替実施形態２００では、表面３８を所望の温度まで急速に加熱するために、加熱装置３６が断熱エネルギー源を含む。より詳細には、この実施形態では、加熱装置は、表面にわたってレーザ・ビーム２０８を移動することによって表面３８を照射するように動作可能な、エキシマ・レーザまたは他の適切なレーザなどのレーザ２０６を含む。レーザ２０６は、表面３８を所望の温度まで加熱するために、マイクロ秒またはナノ秒程度の持続時間で急速なレーザ・パルスを生成するように動作可能である。レーザ２０６は、加工物の格子に対する熱応力損傷の増大が重要でない適用例に十分なものである場合があるが、一般には、明細書で先に開示した理由から、図２に示されるフラッシュ・ランプ６８が望ましいことに留意されたい。
【０１４９】
図２、６、および６Ａを参照すると、本発明の第４の実施形態による加工物を熱処理するためのシステムが、図６で一般に参照番号１６０で示されている。この実施形態では、単一のアーク・ランプ１６２が、予熱装置３２と加熱装置３６の両方として機能する。アーク・ランプ１６２は、図２に示されるアーク・ランプ６２と同様であり、加工物の第２の側４６を照射するために実質的に均一な照射場を提供するための反射器１６４を含み、第２の側４６は、この実施形態では、シリコン半導体ウェハの装置側である。しかし、アーク・ランプ１６２はさらに、図２に示されるフラッシュ・ランプ６８の電源システム６９と同様の電源システム１６６を含む。電源システム１６６は、電源システム６９のものと同様のパルス放電ユニットを含み、これは、アーク・ランプ１６２の一定連続電源（図示せず）と並列に接続される。
【０１５０】
ここで、図２、３、４、および６を参照すると、アーク・ランプ１６２は、熱処理ルーチン９０の変更されたブロック１００のプロセッサ回路７２による実行に従って、図４に示されるバルク予熱段階１３２中に、図２に示されるアーク・ランプ６２と同様に動作することができる。加工物で中間温度が達成されると、変更されたブロック１１０は、プロセッサ回路７２に、アーク・ランプ１６２への一定連続電源を切断するように、かつアーク・ランプ１６２へのパワーの突然のスパイクを提供するために電源システム１６６を放電するように命令し、図２に示されるフラッシュ・ランプ６８によって生成されるのと同様の強度および持続時間のフラッシュを生成する。図６に示されるシステム１６０は、図２に示されるシステム３０よりも安価である場合があるが、システム１６０は、この実施形態では加工物の装置側である第２の側４６へ、加工物の加熱の１００％を供給する。装置側は加工物の基板側（第１の側４２）よりもはるかに不均質なので、装置側での装置による不均一な吸収は、システム３０を使用して生じるよりも大きな横方向温度勾配、およびそれに対応する加工物の格子に対する熱応力損傷を生み出す傾向がある。この難点は、装置側のより低温の領域に追加の熱を供給するように配置することができる追加の補正エネルギー源１６８をシステム１６０に提供することによっていくぶん緩和することができ、その動作は、図２に示される補正エネルギー源６６と同様である。
【０１５１】
図６および６Ａを参照すると、この実施形態では、冷却窓１７０が、室壁間に延在して、アーク・ランプを加工物から隔離し、間に形成された流体チャネル１７６を有する、好ましくは石英から構成された、離隔された光学的に透明な窓１７２および１７４を含む。光学的に透明な窓は、好ましくは３〜１０ｍｍの範囲の厚さを有し、約２〜５ｍｍ、好ましくは３ｍｍ離隔されている。冷却流体、好ましくは水などの液体が、流体チャネル１７６を通してポンプされる。流体チャネル１７６を通してポンプされた水を有する冷却窓１７０は、（波線１７５によって表される）可視放射をアーク・ランプ１６２から加工物に容易に伝送し、しかしまた、（波線１７８によって表される）加工物から放出される１．４μｍよりも大きな波長の赤外放射を吸収する。加工物によって放射放出された波長での放射を吸収することによって、冷却窓１７０は、加工物冷却を活発に促進し、加工物放出放射の、加工物へ戻る反射を制限する、またはなくす。このシステム１６０は、より高い制御を提供し、加工物の冷却を最大にする。しかし、別法として、望みであれば、窓１７０を省く、または他の適切な窓タイプに取り換えることができる。
【０１５２】
図５および６を参照すると、予熱装置３２および加熱装置３６の性質、位置、および組合せのさらなる変形が可能である。例えば、エキシマ・レーザ以外のレーザを、加熱装置３６として作用するようにフラッシュ・ランプ６８の代わりに使用することができる。あるいは、直線状タングステン・ランプ・アレイなど異なるタイプのタングステン・フィラメント・ランプ・アレイを、予熱装置３２として作用するようにアーク・ランプ６２の代わりに使用することができる。
【０１５３】
さらなる代替形態として、図２、７、および７Ａを参照すると、本発明の第５の実施形態による加工物を熱処理するためのシステムが、図７で一般に参照番号２２０で示されている。この実施形態では、予熱装置３２は、加工物を中間温度まで予熱するように配置することができる放射高温体２２２を含む。この実施形態では、高温体２２２は、ほぼ中間温度まで加熱された石英である。あるいは、炭化珪素、シリコン、耐熱性金属、グラファイト、またはそのような材料の組合せなど他の材料を代わりに使用することもできる。高温体２２２は、放射吸収室４８内で、加工物３４の下に、それに近接して配置され、放射熱伝達によって、かつ高温体２２２と加工物３４の間のガスの薄層を通る対流および伝導によって、加工物を予熱するように動作可能である。バルク予熱および表面加熱段階１３２および１３４の後、高温体は、加工物を高温体から移動させて離すことによって、あるいは高温体を加工物から移動させて離すことによって効果的に「遮断」することができる。この実施形態では、これは、表面加熱段階の後、放射吸収室４８の外に加工物３４をスライドさせる電動機構２２４によって達成される。
【０１５４】
図７および７Ａを参照すると、この実施形態では、冷却窓２３０が室壁間に延在して、加工物を保持する室から加熱装置３６を隔離する。この実施形態では、冷却窓２３０は、間に形成される流体チャネル２３６を有する、好ましくは石英から構成された、離隔された光学的に透明な窓２３２および２３４を含む。光学的に透明な窓は、好ましくは３〜１０ｍｍの範囲の厚さを有し、約２〜５ｍｍ、好ましくは３ｍｍ離隔されている。冷却流体、好ましくは水などの液体が、流体チャネル２３６を通してポンプされる。流体チャネル２３６を通してポンプされた水を有する冷却窓２３０は、加熱装置３６のランプから加工物へ（波線２３５によって表される）可視放射を容易に伝送し、しかしまた、（波線２３８によって表される）加工物から放出される１．４μｍよりも大きな波長の赤外放射を吸収する。加工物によって放射放出される波長の放射を吸収することによって、冷却窓２３０は、加工物冷却を活発に促進し、加工物放出放射の、加工物に戻る反射を制限する、またはなくす。このシステム２２０は、より高い制御を提供し、かつ加工物の冷却を最大にする。しかし、別法として、望みであれば、窓２３０を省く、または他の適切な窓タイプに取り換えることができる。
【０１５５】
また、個別の予熱装置と加熱装置が提供される場合、予熱装置と加熱装置は、加工物の反対側にある必要はない。例えば、望みであれば、直線状タングステン・ランプ・アレイなどの予熱装置と、レーザなどの加熱装置とを共に、加工物の第２の側、または装置側４６を照射するために加工物の表面３８の上方に位置付けることができる（しかし、上述したように、予熱および加熱エネルギーの１００％を装置側に供給することは、より高い温度勾配および熱応力損傷をもたらす傾向がある）。
【０１５６】
図８を参照すると、本発明の第６の実施形態による加工物を加熱するための装置が、一般に参照番号３００で示されている。この実施形態では、加工物が半導体ウェハであり、装置３００が、半導体ウェハを収容する室であって、放射反射面を有する１つまたは複数の壁を有する室を含む。より詳細には、この実施形態では、装置３００の室が、加工物保持室３０６によって互いに離隔された、軸方向に配列された反射室３０２および３０４を含む。各反射室３０２、３０４は、アーク・ランプ源から放出され、かつ加工物から放出された波長範囲での放射を反射する反射コーティング３０８、３１０で被覆された内壁面を有する４つの側壁を有する。側壁は、垂直から約２〜６度、好ましくは垂直から約３度のテーパ角を有して、加工物保持室３０６に向けてわずかに内側にテーパが付けられている。前の実施形態（すなわち図２）における放射吸収室４８の室壁５０、５２、５４、および５６と異なり、この第６の実施形態における室３０２、３０４の側壁は反射性のものであり、水冷することはできない。
【０１５７】
加工物保持室３０６内部で、加工物３２０は、その外側縁部によって支持リング３２２上に保持される。別法として、加工物を、ピン上に、または他の適切な手段によって支持することができる。図８に示されるように、加工物３２０は半導体ウェハである。加工物３２０は、矢印３１２によって示される室３０２、３０４の軸に概して垂直な方向で加工物保持室３０６内に装填され、そこから装填解除される。
【０１５８】
加工物保持室は、好ましくは光学的に透明な窓３１４、３１６によって室３０２、３０４から封止されているが、そのような窓は必須のものではない。プロセス・ガスおよび／または不活性ガスを、管路（図示せず）を通して加工物保持室内に導入することができる。半導体ウェハ・アニーリング・プロセスでは、通常、アルゴン、窒素、ＮＨ3、Ｎ2Ｏ、およびＮＯなどのガス、およびこれらのガスの混合物、またはこれらのガスの１つまたは複数と酸素との混合物が、室３０６内に導入される。アニーリングを真空内で行うこともできる。
【０１５９】
アーク・ランプ３２４、３２６、および関連する反射器アセンブリ３２８、３３０が、それぞれ反射室３０２および３０４に隣接して装置の上部および底部に提供される。反射器アセンブリは、トラフ形状を形成する一連のフラット・セグメントによって形成され、それにより各アーク・ランプと協働して概して均一な照射場を生成する。そのような反射器の例は、Ｖｏｒｔｅｋ  Ｉｎｄｕｓｔｒｉｅｓ  Ｌｔｄ．（Ｖａｎｃｏｕｖｅｒ、Ｃａｎａｄａ）によって製造されている。各アーク・ランプ３２４、３２６は、それぞれ関連する反射器３２８、３３０の焦点に配置される。各アーク・ランプ３２４、３２６、および関連する反射器アセンブリ３２８、３３０は、実質的に均一な照射場を用いて加工物３２０の一方の側を照射するように配置されている。図８に示されるように、アーク・ランプ３２４からの放射エネルギーが、加工物３２０の上面３１８を照射する。反射器３２８、３３０は、室３０２、３０４の反射側壁での放射の実質的な反射を伴わずに、放射エネルギーを加工物に向ける。光学的に透明な窓３３２、３３４が提供されて、アーク・ランプ３２４、３２６を室３０２、３０４からさらに隔離する。アーク・ランプは、各バルブ・ハウジング内の冷却チャネル３３６、３３８を通して導入される流体によって冷却される。
【０１６０】
アーク・ランプ３２４、３２６および関連する反射器アセンブリ３２８、３３０はそれぞれ、冷却窓３４０、３４２によって、隣接する室３０２、３０４から隔離される。冷却窓３４０、３４２はそれぞれ、互いに離隔され、液体、好ましくは水などの冷却流体が流れる空間内に画定された１つまたは複数のチャネル３４８および３５８を有する２つの光学的に透明なプレート３４４、３４６および３５４、３５６を含む。冷却液体は、矢印３５０によって示される経路内に流れ、矢印３６０によって示される経路から出る。プレートは、好ましくは石英から形成され、２〜１０ｍｍの範囲の厚さを有し、互いに約２〜５ｍｍ、好ましくは３ｍｍ離隔されている。
【０１６１】
冷却窓３４０、３４２は競合する目的を果たす。第１に、これらは、（一般に０．２〜１．４μｍの範囲の波長で）アーク・ランプによって放出される可視および近可視放射を容易に伝送して、加熱の効率の実質的な減衰または減少を伴わずに加工物を加熱する。第２に、これらは、加工物から放出されるより長い波長放射（一般に１．４μｍ以上の波長）を室の外に活発に除去し、それにより反射放射が加工物に戻るのを防止し、これは、処理後に加工物を加工物保持室から取り外すことができる室温、または中間温度より低い温度に、中間温度から加工物を制御可能に冷却する働きをする。冷却窓を有さない反射キャビティ内での従来の加熱方法には、加工物を制御可能に冷却し、中間温度またはより高い温度での余剰熱露出を防止する手段がなかった。図８に示される実施形態の冷却窓３４０、３４２を用いて、シリコン半導体ウェハなどの加工物は、毎秒１００℃〜２００℃の範囲の速度で、好ましくは毎秒１８０℃以上の速度で冷却される。これは、水冷窓を有さない反射室に関する毎秒約９０℃の冷却速度と比較される。
【０１６２】
上述した予熱および加熱装置またはそれと等価な装置の他の組合せまたは交換を提供することができる。例えば、アーク・ランプを予熱装置とし、レーザを加熱装置として提供することができ、または、タングステン・フィラメント・ランプ・アレイを予熱装置とし、フラッシュ・ランプを加熱装置として提供することができる。これら、およびその他のそのような変形は、本明細書を読めば当業者に明らかであり、頭記の特許請求の範囲に従って解釈される本発明の範囲を逸脱するものとはみなされない。
【０１６３】
本発明の特定の実施形態を説明し、例示してきたが、より一般的には、そのような実施形態は本発明の単なる例示とみなすべきであり、頭記の特許請求の範囲に従って解釈される本発明を限定するものではない。
【符号の説明】
【０１６４】
３２  予熱装置
３４  加工物
３５  加熱装置
６０  温度インジケータ
【図１】
2010093282.tif 000003
【図２】
2010093282.tif 000004
【図２Ａ】
2010093282.tif 000005
【図３】
2010093282.tif 000006
【図４】
2010093282.tif 000007
【図５】
2010093282.tif 000008
【図６】
2010093282.tif 000009
【図６Ａ】
2010093282.tif 000010
【図７】
2010093282.tif 000011
【図７Ａ】
2010093282.tif 000012
【図８】
2010093282.tif 000013